(57)【要約】【課題】ＩＳＯ感度が８０以上の高感度で、かつ、高粒状で、しかも鮮明感のある画像を得ることができるハロゲン化銀カラー反転写真感光材料を提供すること。【解決手段】ハロゲン化銀カラー反転写真感光材料を請求項１に規定する現像処理を施すことにより得られる特性曲線のマゼンタ、シアン、またはイエローから選択した色素濃度０．３〜１．０におけるγｈが１．１以上であり、該選択した色素濃度１．０〜２．５におけるγｓが１．９以上であり、かつ請求項１に定義するインターイメージ効果特性値であるＩＩＥｓとＩＩＥｈの関係が｜ＩＩＥｈ｜／｜ＩＩＥｓ｜＞１を満たすＩＳＯ感度が８０以上であるハロゲン化銀カラー反転写真感光材料。【選択図】　　　　なし【特許請求の範囲】
【請求項１】
支持体上に、少なくとも１層のイエロー色素形成カプラーを含有するハロゲン化銀乳剤層、少なくとも１層のマゼンタ色素形成カプラーを含有するハロゲン化銀乳剤層、および少なくとも１層のシアン色素形成カプラーを含有するハロゲン化銀乳剤層を備えてなり、かつＩＳＯ感度が８０以上であるハロゲン化銀カラー反転写真感光材料において、該ハロゲン化銀カラー反転写真感光材料を下記に規定する現像処理を施すことにより得られる特性曲線のマゼンタ色素濃度０．３〜１．０におけるγｈが１．１以上であり、同色素濃度１．０〜２．５におけるγｓが１．９以上であり、かつ下記に定義するインターイメージ効果特性値であるＩＩＥｓとＩＩＥｈの関係が｜ＩＩＥｈ｜／｜ＩＩＥｓ｜＞１を満たすことを特徴とするハロゲン化銀カラー反転写真感光材料。
〈現像処理工程〉
処理工程　　　　　　処理時間　　　　　　処理温度
第１現像　　　　　　　６分　　　　　　　３８℃
水　洗　　　　　　　　２分　　　　　　　３８℃
反　転　　　　　　　　２分　　　　　　　３８℃
発色現像　　　　　　　６分　　　　　　　３８℃
調　整　　　　　　　　２分　　　　　　　３８℃
漂　白　　　　　　　　６分　　　　　　　３８℃
定　着　　　　　　　　４分　　　　　　　３８℃
水　洗　　　　　　　　４分　　　　　　　３８℃
乾　燥
2004101804.tif 000028
2004101804.tif 000029
〈ＩＩＥｓとＩＩＥｈの定義〉
ＩＩＥｓとＩＩＥｈは、次式により定義；
ＩＩＥｓ＝ＩＩＥｓ（ＢＧ）＋ＩＩＥｓ（ＢＲ）＋ＩＩＥｓ（ＧＢ）＋ＩＩＥｓ（ＧＲ）＋ＩＩＥｓ（ＲＢ）＋ＩＩＥｓ（ＲＧ）
ＩＩＥｈ＝ＩＩＥｈ（ＢＧ）＋ＩＩＥｈ（ＢＲ）＋ＩＩＥｈ（ＧＢ）＋ＩＩＥｈ（ＧＲ）＋ＩＩＥｈ（ＲＢ）＋ＩＩＥｈ（ＲＧ）
各、ＩＩＥｓ（ＢＧ）、ＩＩＥｓ（ＢＲ）、ＩＩＥｓ（ＧＢ）、ＩＩＥｓ（ＧＲ）、ＩＩＥｓ（ＲＢ）およびＩＩＥｓ（ＲＧ）並びに、ＩＩＥｈ（ＢＧ）、ＩＩＥｈ（ＢＲ）、ＩＩＥｈ（ＧＢ）、ＩＩＥｈ（ＧＲ）、ＩＩＥｈ（ＲＢ）およびＩＩＥｈ（ＲＧ）は以下の規定による。
ハロゲン化銀カラー反転写真感光材料を５４００Ｋの白色光源を用い、青、緑、赤、黄、マゼンタ、シアン色光で各々１／１００秒の露光時間のウェッジ露光を行い、前記に規定した現像処理を施して特性曲線を求め（使用する各色露光を行うために使用するフィルターは、各々イーストマンコダック社製のゼラチンフィルターＣＣ９０Ｂ、ＣＣ９０Ｇ、ＣＣ９０Ｒ、ＣＣ９０Ｙ、ＣＣ９０Ｍ、ＣＣ９０Ｃ）、該特性曲線（濃度測定条件はステータスＡ濃度測定条件とする）において、各々各露光色について該ハロゲン化銀カラー反転写真感光材料を構成する青、緑、赤感色性層について濃度０．４を与える露光量Ｅｈ、および濃度２．０を与える露光量Ｅｓを求め、該ハロゲン化銀カラー反転写真感光材料の各感色性層間のインターイメージ効果特性値（ＩＩＥ）の濃度２．０および濃度０．４での大きさを次式により求める；
青→緑感色性層へのＩＩＥ：
ＩＩＥｓ（ＢＧ）＝−Ｌｏｇ（Ｅｓ（Ｙ（Ｇ）））−（−Ｌｏｇ（Ｅｓ（Ｂ（Ｇ））））
ＩＩＥｈ（ＢＧ）＝−Ｌｏｇ（Ｅｈ（Ｙ（Ｇ）））−（−Ｌｏｇ（Ｅｈ（Ｂ（Ｇ））））
青→赤感色性層へのＩＩＥ：
ＩＩＥｓ（ＢＲ）＝−Ｌｏｇ（Ｅｓ（Ｙ（Ｒ）））−（−Ｌｏｇ（Ｅｓ（Ｂ（Ｒ））））
ＩＩＥｈ（ＢＲ）＝−Ｌｏｇ（Ｅｈ（Ｙ（Ｒ）））−（−Ｌｏｇ（Ｅｈ（Ｂ（Ｒ））））
緑→青感色性層へのＩＩＥ：
ＩＩＥｓ（ＧＢ）＝−Ｌｏｇ（Ｅｓ（Ｍ（Ｂ）））−（−Ｌｏｇ（Ｅｓ（Ｇ（Ｂ））））
ＩＩＥｈ（ＧＢ）＝−Ｌｏｇ（Ｅｈ（Ｍ（Ｂ）））−（−Ｌｏｇ（Ｅｈ（Ｇ（Ｂ））））
緑→赤感色性層へのＩＩＥ：
ＩＩＥｓ（ＧＲ）＝−Ｌｏｇ（Ｅｓ（Ｍ（Ｒ）））−（−Ｌｏｇ（Ｅｓ（Ｇ（Ｒ））））
ＩＩＥｈ（ＧＲ）＝−Ｌｏｇ（Ｅｈ（Ｍ（Ｒ）））−（−Ｌｏｇ（Ｅｈ（Ｇ（Ｒ））））
赤→青感色性層へのＩＩＥ：
ＩＩＥｓ（ＲＢ）＝−Ｌｏｇ（Ｅｓ（Ｃ（Ｒ）））−（−Ｌｏｇ（Ｅｓ（Ｒ（Ｒ））））
ＩＩＥｈ（ＲＢ）＝−Ｌｏｇ（Ｅｈ（Ｃ（Ｒ）））−（−Ｌｏｇ（Ｅｈ（Ｒ（Ｒ））））
赤→緑感色性層へのＩＩＥ：
ＩＩＥｓ（ＲＧ）＝−Ｌｏｇ（Ｅｓ（Ｃ（Ｇ）））−（−Ｌｏｇ（Ｅｓ（Ｒ（Ｇ））））
ＩＩＥｈ（ＲＧ）＝−Ｌｏｇ（Ｅｈ（Ｃ（Ｇ）））−（−Ｌｏｇ（Ｅｈ（Ｒ（Ｇ））））
上式中の表記Ｅｓ（Ａ（Ｂ））、Ｅｈ（Ａ（Ｂ））において、Ａは露光に用いるフィルター特性を表し、Ｂは感色性層を表す。すなわち、
Ｙ：上記ＣＣ９０Ｙフィルターを用いて露光
Ｂ：上記ＣＣ９０Ｂフィルターを用いて露光
Ｍ：上記ＣＣ９０Ｍフィルターを用いて露光
Ｇ：上記ＣＣ９０Ｇフィルターを用いて露光
Ｃ：上記ＣＣ９０Ｃフィルターを用いて露光
Ｒ：上記ＣＣ９０Ｒフィルターを用いて露光
Ｂ：青色感色性層
Ｇ：緑色感色性層
Ｒ：赤色感色性層
【請求項２】
支持体上に、少なくとも１層のイエロー色素形成カプラーを含有するハロゲン化銀乳剤層、少なくとも１層のマゼンタ色素形成カプラーを含有するハロゲン化銀乳剤層、および少なくとも１層のシアン色素形成カプラーを含有するハロゲン化銀乳剤層を備えてなり、かつＩＳＯ感度が８０以上であるハロゲン化銀カラー反転写真感光材料において、前記三つのハロゲン化銀乳剤層の少なくとも一つは複数層の色素形成カプラーを含有するハロゲン化銀乳剤層から構成されるものであって、前記ハロゲン化銀カラー反転写真感光材料を請求項１に規定する現像処理を施すことにより得られる特性曲線の該複数層の色素形成カプラーを含有するハロゲン化銀乳剤層の色素濃度０．３〜１．０におけるγｈが１．１以上であり、該色素濃度１．０〜２．５におけるγｓが１．９以上であり、かつ該複数層の色素形成カプラーを含有するハロゲン化銀乳剤層の内、最低感度ハロゲン化銀乳剤層に含有されるハロゲン化銀粒子の全投影面積の３０％以上が（１００）面比７０％以上のハロゲン化銀粒子であることを特徴とするハロゲン化銀カラー反転写真感光材料。
【請求項３】
支持体上に、少なくとも１層のイエロー色素形成カプラーを含有するハロゲン化銀乳剤層、少なくとも１層のマゼンタ色素形成カプラーを含有するハロゲン化銀乳剤層、および少なくとも１層のシアン色素形成カプラーを含有するハロゲン化銀乳剤層を備えてなり、かつＩＳＯ感度が８０以上であるハロゲン化銀カラー反転写真感光材料において、前記三つのハロゲン化銀乳剤層の少なくとも一つは複数層の色素形成カプラーを含有するハロゲン化銀乳剤層から構成されるものであって、前記ハロゲン化銀カラー反転写真感光材料を請求項１に規定する現像処理を施すことにより得られる特性曲線の該複数層の色素形成カプラーを含有するハロゲン化銀乳剤層の色素濃度０．３〜１．０におけるγｈが１．１以上であり、該色素濃度１．０〜２．５におけるγｓが１．９以上であり、かつ該複数層の色素形成カプラーを含有するハロゲン化銀乳剤層の内、最低感度ハロゲン化銀乳剤層に含有されるハロゲン化銀粒子の全投影面積の３０％以上が（１００）面比７０％以上のハロゲン化銀粒子であり、さらに該最低感度ハロゲン化銀乳剤層は下記一般式（Ｒ−１）で示される化合物を１５ｍｇ／Ａｇ１モル以上含有することを特徴とするハロゲン化銀カラー反転写真感光材料。
【化１】
2004101804.tif 000030
（式中、Ｘは水素原子またはアルカリ金属原子を表し、Ｒは水素原子、ハロゲン原子または炭素数１〜５のアルキル基を表し、ｎは１〜４の整数を表す。）
【請求項４】
前記マゼンタ色素形成カプラーが下記一般式（Ｍ−１）または一般式（Ｍ−１′）で表されることを特徴とする請求項１乃至３のいずれか１項に記載のハロゲン化銀カラー反転写真感光材料。
【化２】
2004101804.tif 000031
（式中、ＲＭ１は水素原子または置換基を表し、ＲＭ２およびＲＭ３はアルキル基を表し、ＲＭ４およびＲＭ５は各々水素原子またはアルキル基を表す。ＪＭは−Ｏ−Ｃ（＝Ｏ）−、−ＮＲＭ７ＣＯ−または−ＮＲＭ７ＳＯ２−を表し、ＲＭ７は水素原子またはアルキル基を表す。ＲＭ６はアルキル基、アリール基、アルコキシ基、アリールオキシ基、アルキルアミノ基またはアリールアミノ基を表す。ＸＭは水素原子、ハロゲン原子または発色現像主薬の酸化体との反応により脱離可能な基を表す。）
【請求項５】
支持体上に、少なくとも１層のイエロー色素形成カプラーを含有するハロゲン化銀乳剤層、複数層のマゼンタ色素形成カプラーを含有するハロゲン化銀乳剤層、および少なくとも１層のシアン色素形成カプラーを含有するハロゲン化銀乳剤層を備えてなり、かつＩＳＯ感度が８０以上であるハロゲン化銀カラー反転写真感光材料において、前記複数層のマゼンタ色素形成カプラーを含有するハロゲン化銀乳剤層は前記一般式（Ｍ−１）または一般式（Ｍ−１′）で表されるマゼンタ色素形成カプラーを含有し、かつ、該複数層のマゼンタ色素形成カプラーを含有するハロゲン化銀乳剤層の内、最低感度ハロゲン化銀乳剤層に含有されるハロゲン化銀粒子の全投影面積の３０％以上が（１００）面比７０％以上のハロゲン化銀粒子であり、最高感度ハロゲン化銀乳剤層に含有されるハロゲン化銀粒子の全投影面積の５０％以上がアスペクト比５以上、ホスト粒子の平均沃化銀含有率４ｍｏｌ％以下、粒子フリンジ部に１０本以上の転位線を有する投影面円換算直径変動係数２５％以下の平板状ハロゲン化銀粒子であることを特徴とするハロゲン化銀カラー反転写真感光材料。
【請求項６】
下記一般式（１）、一般式（２）および一般式（３）で表される化合物から選ばれる少なくとも一種の化合物を含有することを特徴とする請求項１乃至５のいずれか１項に記載のハロゲン化銀カラー反転写真感光材料。
【化３】
2004101804.tif 000032
（式中、Ｚは酸素原子または硫黄原子を表し、Ｌ１、Ｌ２およびＬ３はメチン基を表し、ｎは０、１または２を表し、Ｇは複素環基または芳香族炭素環基を表し、Ｒ１１、Ｒ１２は各々、水素原子または置換基を表す。ただしＲ１１及びＲ１２の少なくとも一方は、−Ａｌ−ＣＯＯＨである。ここでＡｌは２価の脂肪族基を表す。）
【化４】
2004101804.tif 000033
（式中、Ａは酸性核を表し、Ｌ１、Ｌ２およびＬ３はメチン基を表し、ｎは０、１または２を表し、Ｚは式中に示した窒素原子と結合して複素環基を形成するのに必要な非金属原子群を表し、Ｙは−Ｃ（Ｒ１）（Ｒ２）（Ｒ３）で表される置換基または複素環基を表す。−Ｃ（Ｒ１）（Ｒ２）（Ｒ３）で表される置換基において、Ｒ１およびＲ２は水素原子またはアルキル基を表し、これらは互いに結合して環を形成してもよい。Ｒ３は水素原子またはＨａｍｍｅｔｔのσｐ値が０．３以上の電子吸引性基を表す。但し、Ｒ１、Ｒ２、Ｒ３が同時に水素原子を表すことはない。更に、該一般式（２）で表される化合物は、その分子構造中の芳香環部分に少なくとも一つのカルボキシル基またはアルキルスルホンアミド基を有する。）
【化５】
2004101804.tif 000034
（式中、Ａは酸性核を表し、Ｌ１、Ｌ２およびＬ３はメチン基を表し、ｎ１は０、１又は２を表し、Ｘ１は酸素原子、硫黄原子又はセレン原子を表し、Ｒ１１及びＲ１２はそれぞれ水素原子又はアルキル基を表す。また、Ｒ１１及びＲ１２は互いに結合して環を形成してもよい。Ｒ１３及びＲ１４はそれぞれアルキル基を表す。）
【発明の詳細な説明】
【０００１】
【発明の属する技術分野】
本発明は、ハロゲン化銀カラー反転写真感光材料（以下、リバーサル感材とも称する）に関する。詳しくは、高感度、高粒状かつ鮮明感ある画像を提供するカラー反転写真感光材料に関する。
【０００２】
【従来の技術】
従来、リバーサル感材はその使用技術が難しいとの印象から、主にプロフェッショナルあるいはハイレベルアマチュアが主たるユーザー層であった。しかしながら、近年、余暇時間の増大、その有効活用への人々の関心が高まるにつれ、写真撮影を趣味として楽しむアマチュアユーザーが増大、それに伴い高品位画像を提供しうるリバーサル感材への関心も高まり、リバーサル感材を使用し趣味として楽しむ一般アマチュアユーザーの増大が顕著であると見られている。
【０００３】
該ユーザー層の撮影対象は勿論多様ではあるが、中でも所謂風景写真、ネイチャーフォトと呼称される自然景観、草花を対象としたもの、また都市景観のａｒｔｉｓｔｉｃな描写を指向したものなどが多く見受けられる。一方、リバーサル感材の性能の向上も著しく、優れた高画質、良好な色再現性を有するリバーサル感材が登場するに至っている。しかしながら、上記のような撮影対象の主流であるとも考えられるネイチャーフォト、ａｒｔｉｓｔｉｃなスナップ撮影に適したリバーサル感材の提供という点では必ずしも十分とは言えない。
【０００４】
即ち、これらの写真撮影において多くのアマチュアユーザーが期待するものは、撮影対象に対し抱いた感動、驚き、記憶に残る印象の再現であり、多くの場合より強調された画像描写によりその満足度は向上すると考えられる。写真感度もまたこのような満足度に大きな影響を与える。即ち、より高感度のリバーサル感材であれば、ユーザーの撮影機会は増大し、シャッターチャンスを逃さず意図したシーンを撮影できる機会が増大する訳である。
【０００５】
これまでも、このような画像描写を有するリバーサル感材は存在したものの、常用とするには感度が不足していたり、あるいはポジ画像、およびプリント画像において粒状感が残り、結果として画像品質において十分とはいえないなど、まだまだ改善の余地が存在するものであった。
【０００６】
例えば、リバーサル感材の階調特性において、硬調であればよりメリハリある印象を与えることができるため、一般的には風景写真等の用途に対して階調設計上はそのような特性にすることが好ましいと考えられる。しかしながら、一方でこのような硬調な階調、特にハイライト（低濃度）領域を硬調にすると、低濃度側でのディテール描写力の低下、色乗りの低下を招きやすい。このような欠点を克服するためには、リバーサル感材を構成する各感色性層間の所謂インターイメージ効果を強くし、より高彩度の色再現を達成することが一つの方法であるが、一般にこのような手法を取ると写真感度の低下を招き、高感度のリバーサル感材を作製することは難しい。実際、プロフェッショナル用途、ハイレベルなアマチュア用途を想定した低感度のリバーサル感材においては、このような性能を有するリバーサル感材は知られているものの、一般アマチュアユーザーにとって使い安いＩＳＯ感度８０以上のリバーサル感材ではこのような特性を有するものは知られていなかった。
【０００７】
従来例として、本発明で好ましく用いられる特定のマゼンタ色素形成カプラーを一部含むハロゲン化銀カラー反転写真感光材料が開示されている（例えば、特許文献１参照。）。しかしながら、本明細書に記載するような階調特性及びインターイメージ効果の特性と相まって優れた画質を提供できることは示されていない。また、本発明で好ましく用いられる前記一般式（Ｒ−１）で表される化合物を含有するハロゲン化銀カラー反転写真感光材料が開示されている（例えば、特許文献２参照。）。しかしながら、本明細書に記載するような色再現性への効果並びに階調特性及びインターイメージ効果の特性と相まって優れた画質を提供できることは示されていない。
【０００８】
【特許文献１】
特開２００２−１６２７１５号公報
【０００９】
【特許文献２】
特開２０００−３０５２１９号公報
【００１０】
【発明が解決しようとする課題】
本発明は、上記状況に鑑みてなされたものであり、本発明の目的は、ＩＳＯ感度が８０以上の高感度で、かつ、高粒状で、しかも鮮明感のある画像を得ることができるハロゲン化銀カラー反転写真感光材料を提供することにある。
【００１１】
【課題を解決するための手段】
本発明の目的は、以下の構成によって達成される。
【００１２】
（１）　支持体上に、少なくとも１層のイエロー色素形成カプラーを含有するハロゲン化銀乳剤層、少なくとも１層のマゼンタ色素形成カプラーを含有するハロゲン化銀乳剤層、および少なくとも１層のシアン色素形成カプラーを含有するハロゲン化銀乳剤層を備えてなり、かつＩＳＯ感度が８０以上であるハロゲン化銀カラー反転写真感光材料において、該ハロゲン化銀カラー反転写真感光材料を下記に規定する現像処理を施すことにより得られる特性曲線のマゼンタ色素濃度０．３〜１．０におけるγｈが１．１以上であり、同色素濃度１．０〜２．５におけるγｓが１．９以上であり、かつ下記に定義するインターイメージ効果特性値であるＩＩＥｓとＩＩＥｈの関係が｜ＩＩＥｈ｜／｜ＩＩＥｓ｜＞１を満たすことを特徴とするハロゲン化銀カラー反転写真感光材料。
【００１３】
〈現像処理工程〉
処理工程　　　　　　処理時間　　　　　　処理温度
第１現像　　　　　　　６分　　　　　　　３８℃
水　洗　　　　　　　　２分　　　　　　　３８℃
反　転　　　　　　　　２分　　　　　　　３８℃
発色現像　　　　　　　６分　　　　　　　３８℃
調　整　　　　　　　　２分　　　　　　　３８℃
漂　白　　　　　　　　６分　　　　　　　３８℃
定　着　　　　　　　　４分　　　　　　　３８℃
水　洗　　　　　　　　４分　　　　　　　３８℃
乾　燥
2004101804.tif 000002
2004101804.tif 000003
〈ＩＩＥｓとＩＩＥｈの定義〉
ＩＩＥｓとＩＩＥｈは、次式により定義；
ＩＩＥｓ＝ＩＩＥｓ（ＢＧ）＋ＩＩＥｓ（ＢＲ）＋ＩＩＥｓ（ＧＢ）＋ＩＩＥｓ（ＧＲ）＋ＩＩＥｓ（ＲＢ）＋ＩＩＥｓ（ＲＧ）
ＩＩＥｈ＝ＩＩＥｈ（ＢＧ）＋ＩＩＥｈ（ＢＲ）＋ＩＩＥｈ（ＧＢ）＋ＩＩＥｈ（ＧＲ）＋ＩＩＥｈ（ＲＢ）＋ＩＩＥｈ（ＲＧ）
各、ＩＩＥｓ（ＢＧ）、ＩＩＥｓ（ＢＲ）、ＩＩＥｓ（ＧＢ）、ＩＩＥｓ（ＧＲ）、ＩＩＥｓ（ＲＢ）およびＩＩＥｓ（ＲＧ）並びに、ＩＩＥｈ（ＢＧ）、ＩＩＥｈ（ＢＲ）、ＩＩＥｈ（ＧＢ）、ＩＩＥｈ（ＧＲ）、ＩＩＥｈ（ＲＢ）およびＩＩＥｈ（ＲＧ）は以下の規定による。
【００１４】
ハロゲン化銀カラー反転写真感光材料を５４００Ｋの白色光源を用い、青、緑、赤、黄、マゼンタ、シアン色光で各々１／１００秒の露光時間のウェッジ露光を行い、前記に規定した現像処理を施こして特性曲線を求め（使用する各色露光を行うために使用するフィルターは、各々イーストマンコダック社製のゼラチンフィルターＣＣ９０Ｂ、ＣＣ９０Ｇ、ＣＣ９０Ｒ、ＣＣ９０Ｙ、ＣＣ９０Ｍ、ＣＣ９０Ｃ（なお、これらのフィルターに代えて波長４００ｎｍ〜７００ｎｍの範囲においてこれらのフィルターの分光透過特性と同等のフィルターを用いて行うこともできる。））、該特性曲線（濃度測定条件はステータスＡ濃度測定条件とする）において、各々各露光色について該ハロゲン化銀カラー反転写真感光材料を構成する青、緑、赤感色性層について濃度０．４を与える露光量Ｅｈ、および濃度２．０を与える露光量Ｅｓを求め、該ハロゲン化銀カラー反転写真感光材料の各感色性層間のインターイメージ効果特性値（ＩＩＥ）の濃度２．０および濃度０．４での大きさを次式により求める；
青→緑感色性層へのＩＩＥ：
ＩＩＥｓ（ＢＧ）＝−Ｌｏｇ（Ｅｓ（Ｙ（Ｇ）））−（−Ｌｏｇ（Ｅｓ（Ｂ（Ｇ））））
ＩＩＥｈ（ＢＧ）＝−Ｌｏｇ（Ｅｈ（Ｙ（Ｇ）））−（−Ｌｏｇ（Ｅｈ（Ｂ（Ｇ））））
青→赤感色性層へのＩＩＥ：
ＩＩＥｓ（ＢＲ）＝−Ｌｏｇ（Ｅｓ（Ｙ（Ｒ）））−（−Ｌｏｇ（Ｅｓ（Ｂ（Ｒ））））
ＩＩＥｈ（ＢＲ）＝−Ｌｏｇ（Ｅｈ（Ｙ（Ｒ）））−（−Ｌｏｇ（Ｅｈ（Ｂ（Ｒ））））
緑→青感色性層へのＩＩＥ：
ＩＩＥｓ（ＧＢ）＝−Ｌｏｇ（Ｅｓ（Ｍ（Ｂ）））−（−Ｌｏｇ（Ｅｓ（Ｇ（Ｂ））））
ＩＩＥｈ（ＧＢ）＝−Ｌｏｇ（Ｅｈ（Ｍ（Ｂ）））−（−Ｌｏｇ（Ｅｈ（Ｇ（Ｂ））））
緑→赤感色性層へのＩＩＥ：
ＩＩＥｓ（ＧＲ）＝−Ｌｏｇ（Ｅｓ（Ｍ（Ｒ）））−（−Ｌｏｇ（Ｅｓ（Ｇ（Ｒ））））
ＩＩＥｈ（ＧＲ）＝−Ｌｏｇ（Ｅｈ（Ｍ（Ｒ）））−（−Ｌｏｇ（Ｅｈ（Ｇ（Ｒ））））
赤→青感色性層へのＩＩＥ：
ＩＩＥｓ（ＲＢ）＝−Ｌｏｇ（Ｅｓ（Ｃ（Ｒ）））−（−Ｌｏｇ（Ｅｓ（Ｒ（Ｒ））））
ＩＩＥｈ（ＲＢ）＝−Ｌｏｇ（Ｅｈ（Ｃ（Ｒ）））−（−Ｌｏｇ（Ｅｈ（Ｒ（Ｒ））））
赤→緑感色性層へのＩＩＥ：
ＩＩＥｓ（ＲＧ）＝−Ｌｏｇ（Ｅｓ（Ｃ（Ｇ）））−（−Ｌｏｇ（Ｅｓ（Ｒ（Ｇ））））
ＩＩＥｈ（ＲＧ）＝−Ｌｏｇ（Ｅｈ（Ｃ（Ｇ）））−（−Ｌｏｇ（Ｅｈ（Ｒ（Ｇ））））
上式中の表記Ｅｓ（Ａ（Ｂ））、Ｅｈ（Ａ（Ｂ））において、Ａは露光に用いるフィルター特性を表し、Ｂは感色性層を表す。すなわち、
Ｙ：上記ＣＣ９０Ｙフィルターを用いて露光（なお、このフィルターと同等の分光透過特性を有するフィルターを用いて露光することもできる。）
Ｂ：上記ＣＣ９０Ｂフィルターを用いて露光（なお、このフィルターと同等の分光透過特性を有するフィルターを用いて露光することもできる。）
Ｍ：上記ＣＣ９０Ｍフィルターを用いて露光（なお、このフィルターと同等の分光透過特性を有するフィルターを用いて露光することもできる。）
Ｇ：上記ＣＣ９０Ｇフィルターを用いて露光（なお、このフィルターと同等の分光透過特性を有するフィルターを用いて露光することもできる。）
Ｃ：上記ＣＣ９０Ｃフィルターを用いて露光（なお、このフィルターと同等の分光透過特性を有するフィルターを用いて露光することもできる。）
Ｒ：上記ＣＣ９０Ｒフィルターを用いて露光（なお、このフィルターと同等の分光透過特性を有するフィルターを用いて露光することもできる。）
Ｂ：青色感色性層
Ｇ：緑色感色性層
Ｒ：赤色感色性層
（２）　支持体上に、少なくとも１層のイエロー色素形成カプラーを含有するハロゲン化銀乳剤層、少なくとも１層のマゼンタ色素形成カプラーを含有するハロゲン化銀乳剤層、および少なくとも１層のシアン色素形成カプラーを含有するハロゲン化銀乳剤層を備えてなり、かつＩＳＯ感度が８０以上であるハロゲン化銀カラー反転写真感光材料において、前記三つのハロゲン化銀乳剤層の少なくとも一つは複数層の色素形成カプラーを含有するハロゲン化銀乳剤層から構成されるものであって、前記ハロゲン化銀カラー反転写真感光材料を（１）に規定する現像処理を施すことにより得られる特性曲線の該複数層の色素形成カプラーを含有するハロゲン化銀乳剤層の色素濃度０．３〜１．０におけるγｈが１．１以上であり、該色素濃度１．０〜２．５におけるγｓが１．９以上であり、かつ該複数層の色素形成カプラーを含有するハロゲン化銀乳剤層の内、最低感度ハロゲン化銀乳剤層に含有されるハロゲン化銀粒子の全投影面積の３０％以上が（１００）面比７０％以上のハロゲン化銀粒子であることを特徴とするハロゲン化銀カラー反転写真感光材料。
【００１５】
（３）　支持体上に、少なくとも１層のイエロー色素形成カプラーを含有するハロゲン化銀乳剤層、少なくとも１層のマゼンタ色素形成カプラーを含有するハロゲン化銀乳剤層、および少なくとも１層のシアン色素形成カプラーを含有するハロゲン化銀乳剤層を備えてなり、かつＩＳＯ感度が８０以上であるハロゲン化銀カラー反転写真感光材料において、前記三つのハロゲン化銀乳剤層の少なくとも一つは複数層の色素形成カプラーを含有するハロゲン化銀乳剤層から構成されるものであって、前記ハロゲン化銀カラー反転写真感光材料を（１）に規定する現像処理を施すことにより得られる特性曲線の該複数層の色素形成カプラーを含有するハロゲン化銀乳剤層の色素濃度０．３〜１．０におけるγｈが１．１以上であり、該色素濃度１．０〜２．５におけるγｓが１．９以上であり、かつ該複数層の色素形成カプラーを含有するハロゲン化銀乳剤層の内、最低感度ハロゲン化銀乳剤層に含有されるハロゲン化銀粒子の全投影面積の３０％以上が（１００）面比７０％以上のハロゲン化銀粒子であり、さらに該最低感度ハロゲン化銀乳剤層は前記一般式（Ｒ−１）で示される化合物を１５ｍｇ／Ａｇ１モル以上含有することを特徴とするハロゲン化銀カラー反転写真感光材料。
【００１６】
一般式（Ｒ−１）において、Ｘは水素原子またはアルカリ金属原子（Ｎａ、Ｋ等）を表し、Ｒは水素原子、ハロゲン原子（Ｃｌ、Ｆ等）または炭素数１〜５のアルキル基（メチル、エチル、ｉ−プロピル等）を表し、ｎは１〜４の整数を表す。ｎが２以上のときＲは同じでも異なってもよい。
【００１７】
（４）　前記マゼンタ色素形成カプラーが前記一般式（Ｍ−１）または一般式（Ｍ−１′）で表されることを特徴とする（１）乃至（３）のいずれか１項に記載のハロゲン化銀カラー反転写真感光材料。
【００１８】
前記一般式（Ｍ−１）または一般式（Ｍ−１′）において、ＲＭ１は水素原子または置換基を表し、ＲＭ２およびＲＭ３はアルキル基を表し、ＲＭ４およびＲＭ５は各々水素原子またはアルキル基を表す。ＪＭは−Ｏ−Ｃ（＝Ｏ）−、−ＮＲＭ７ＣＯ−または−ＮＲＭ７ＳＯ２−を表し、ＲＭ７は水素原子またはアルキル基を表す。ＲＭ６はアルキル基、アリール基、アルコキシ基、アリールオキシ基、アルキルアミノ基またはアリールアミノ基を表す。ＸＭは水素原子、ハロゲン原子または発色現像主薬の酸化体との反応により脱離可能な基を表す。
【００１９】
（５）　支持体上に、少なくとも１層のイエロー色素形成カプラーを含有するハロゲン化銀乳剤層、複数層のマゼンタ色素形成カプラーを含有するハロゲン化銀乳剤層、および少なくとも１層のシアン色素形成カプラーを含有するハロゲン化銀乳剤層を備えてなり、かつＩＳＯ感度が８０以上であるハロゲン化銀カラー反転写真感光材料において、前記複数層のマゼンタ色素形成カプラーを含有するハロゲン化銀乳剤層は前記一般式（Ｍ−１）または一般式（Ｍ−１′）で表されるマゼンタ色素形成カプラーを含有し、かつ、該複数層のマゼンタ色素形成カプラーを含有するハロゲン化銀乳剤層の内、最低感度ハロゲン化銀乳剤層に含有されるハロゲン化銀粒子の全投影面積の３０％以上が（１００）面比７０％以上のハロゲン化銀粒子であり、最高感度ハロゲン化銀乳剤層に含有されるハロゲン化銀粒子の全投影面積の５０％以上がアスペクト比５以上、ホスト粒子の平均沃化銀含有率４ｍｏｌ％以下、粒子フリンジ部に１０本以上の転位線を有する投影面円換算直径変動係数２５％以下の平板状ハロゲン化銀粒子であることを特徴とするハロゲン化銀カラー反転写真感光材料。
【００２０】
（６）　前記一般式（１）、一般式（２）および一般式（３）で表される化合物から選ばれる少なくとも一種の化合物を含有することを特徴とする（１）乃至（５）のいずれか１項に記載のハロゲン化銀カラー反転写真感光材料。
【００２１】
一般式（１）において、Ｚは酸素原子または硫黄原子を表し、Ｌ１、Ｌ２およびＬ３はメチン基を表し、ｎは０、１または２を表し、Ｇは複素環基または芳香族炭素環基を表し、Ｒ１１、Ｒ１２は各々、水素原子または置換基を表す。ただしＲ１１及びＲ１２の少なくとも一方は、−Ａｌ−ＣＯＯＨである。ここでＡｌは２価の脂肪族基を表す。
【００２２】
一般式（２）において、Ａは酸性核を表し、Ｌ１、Ｌ２およびＬ３はメチン基を表し、ｎは０、１または２を表し、Ｚは式中に示した窒素原子と結合して複素環基を形成するのに必要な非金属原子群を表し、Ｙは−Ｃ（Ｒ１）（Ｒ２）（Ｒ３）で表される置換基または複素環基を表す。−Ｃ（Ｒ１）（Ｒ２）（Ｒ３）で表される置換基において、Ｒ１およびＲ２は水素原子またはアルキル基を表し、これらは互いに結合して環を形成してもよい。Ｒ３は水素原子またはＨａｍｍｅｔｔのσｐ値が０．３以上の電子吸引性基を表す。但し、Ｒ１、Ｒ２、Ｒ３が同時に水素原子を表すことはない。更に、該一般式（２）で表される化合物は、その分子構造中の芳香環部分に少なくとも一つのカルボキシル基またはアルキルスルホンアミド基を有する。
【００２３】
一般式（３）において、Ａは酸性核を表し、Ｌ１、Ｌ２およびＬ３はメチン基を表し、ｎ１は０、１又は２を表し、Ｘ１は酸素原子、硫黄原子又はセレン原子を表し、Ｒ１１及びＲ１２はそれぞれ水素原子又はアルキル基を表す。また、Ｒ１１及びＲ１２は互いに結合して環を形成してもよい。Ｒ１３及びＲ１４はそれぞれアルキル基を表す。
【００２４】
以下、本発明を詳細に説明する。
本発明は、ＩＳＯ感度８０以上のハロゲン化銀カラー反転写真感光材料に係るものであるが、好ましくはＩＳＯ感度１００以上、より好ましくはＩＳＯ感度１６０以上のハロゲン化銀カラー反転写真感光材料である。
【００２５】
本発明でいうところの色素濃度０．３〜１．０におけるγｈは、下記式で定義される。
【００２６】
γｈ＝０．７／（ＬｏｇＥｌ−ＬｏｇＥｈ）
ここで、ＥｌとはステータスＡ濃度測定条件でマゼンタ、シアン、またはイエローから選択した色素濃度０．３を与える露光量であり、Ｅｈは同色素濃度１．０を与える露光量である。同じく選択した色素濃度１．０〜２．５におけるγｓも上記式において、ＥｌをステータスＡ濃度測定条件で選択した色素濃度１．０を与える露光量とし、Ｅｈを同色素濃度２．５を与える露光量とすることで次式で定義される。
【００２７】
γｓ＝１．５／（ＬｏｇＥｌ−ＬｏｇＥｈ）
現像処理は、請求項１に規定した現像処理工程および処理液組成とする。
【００２８】
なお、ステータスＡ濃度測定条件は当業者にとってよく知られたものであり、例えば、Ｔ．Ｈ．Ｊａｍｅｓ編、Ｔｈｅ　ｔｈｅｏｒｙ　ｏｆ　ｔｈｅ　ｐｈｏｔｏｇｒａｐｈｉｃ　ｐｒｏｃｅｓｓ　（Ｆｏｕｒｔｈ　ｅｄｉｔｉｏｎ）、１９７７，Ｍａｃｍｉｌｌａｎ　ｐｕｂｌｉｓｈｉｎｇ　Ｃｏ．，Ｉｎｃ．等に記載されている。
【００２９】
本発明においては、γｈは１．１以上であり、好ましくは１．１以上１．３以下である。γｓは１．９以上であるが、好ましくはγｓ１．９５以上、２．２以下である。γｈが１．３以下で低濃度域の描写力の消失も少なく、またγｓが２．２以下で高濃度側での画像の潰れが少なく、本発明のハロゲン化銀カラー反転写真感光材料の目的に好ましい。
【００３０】
本発明で定義されるインターイメージ効果度特性値であるＩＩＥｓとＩＩＥｈは以下のようにして求める。
【００３１】
ハロゲン化銀カラー反転写真感光材料を５４００Ｋの白色光源を用い、青、緑、赤、黄、マゼンタ、シアン色光で各々１／１００秒の露光時間のウェッジ露光を行い、本明細書の請求項１に記載した現像処理工程および処理液組成に基づき現像処理を施して特性曲線を求める。この際、現像処理工程の最後の水洗工程と乾燥工程の間に、本明細書の請求項１に記載の写真特性に影響を与えない範囲で、安定工程もしくはファイナルリンス工程と呼ばれる処理工程を入れることが好ましい。この工程に用いる処理液組成は例えば下記のようなものである。
【００３２】
安定液
ホルマリン（３７質量％）　　　　　　　　　５ｍｌ
コニダックス（コニカ株式会社製）　　　　　５ｍｌ
水を加えて１０００ｍｌに仕上げる（ｐＨ７．００）
また、使用する各色露光を行うために使用するフィルターは、各々イーストマンコダック社製のゼラチンフィルターＣＣ９０Ｂ、ＣＣ９０Ｇ、ＣＣ９０Ｒ、ＣＣ９０Ｙ、ＣＣ９０Ｍ、ＣＣ９０Ｃを用いる。また、該フィルターの分光透過特性と同等のフィルターを用いて行うこともできる。
【００３３】
こうして作製したハロゲン化銀カラー反転写真感光材料の特性曲線（濃度測定条件はステータスＡ濃度測定条件とする）において、各々各露光色について該ハロゲン化銀カラー反転写真感光材料を構成する青、緑、赤感色性層について濃度０．４を与える露光量Ｅｈ、および濃度２．０を与える露光量Ｅｓを求める。これらより、該ハロゲン化銀カラー反転写真感光材料の各感色性層間のインターイメージ効果特性値（ＩＩＥ）の濃度２．０および濃度０．４での大きさを求めることができる。
【００３４】
即ち、
青→緑感色性層へのＩＩＥ：
ＩＩＥｓ（ＢＧ）＝−Ｌｏｇ（Ｅｓ（Ｙ（Ｇ）））−（−Ｌｏｇ（Ｅｓ（Ｂ（Ｇ））））
ＩＩＥｈ（ＢＧ）＝−Ｌｏｇ（Ｅｈ（Ｙ（Ｇ）））−（−Ｌｏｇ（Ｅｈ（Ｂ（Ｇ））））
青→赤感色性層へのＩＩＥ：
ＩＩＥｓ（ＢＲ）＝−Ｌｏｇ（Ｅｓ（Ｙ（Ｒ）））−（−Ｌｏｇ（Ｅｓ（Ｂ（Ｒ））））
ＩＩＥｈ（ＢＲ）＝−Ｌｏｇ（Ｅｈ（Ｙ（Ｒ）））−（−Ｌｏｇ（Ｅｈ（Ｂ（Ｒ））））
緑→青感色性層へのＩＩＥ：
ＩＩＥｓ（ＧＢ）＝−Ｌｏｇ（Ｅｓ（Ｍ（Ｂ）））−（−Ｌｏｇ（Ｅｓ（Ｇ（Ｂ））））
ＩＩＥｈ（ＧＢ）＝−Ｌｏｇ（Ｅｈ（Ｍ（Ｂ）））−（−Ｌｏｇ（Ｅｈ（Ｇ（Ｂ））））
緑→赤感色性層へのＩＩＥ：
ＩＩＥｓ（ＧＲ）＝−Ｌｏｇ（Ｅｓ（Ｍ（Ｒ）））−（−Ｌｏｇ（Ｅｓ（Ｇ（Ｒ））））
ＩＩＥｈ（ＧＲ）＝−Ｌｏｇ（Ｅｈ（Ｍ（Ｒ）））−（−Ｌｏｇ（Ｅｈ（Ｇ（Ｒ））））
赤→青感色性層へのＩＩＥ：
ＩＩＥｓ（ＲＢ）＝−Ｌｏｇ（Ｅｓ（Ｃ（Ｒ）））−（−Ｌｏｇ（Ｅｓ（Ｒ（Ｒ））））
ＩＩＥｈ（ＲＢ）＝−Ｌｏｇ（Ｅｈ（Ｃ（Ｒ）））−（−Ｌｏｇ（Ｅｈ（Ｒ（Ｒ））））
赤→緑感色性層へのＩＩＥ：
ＩＩＥｓ（ＲＧ）＝−Ｌｏｇ（Ｅｓ（Ｃ（Ｇ）））−（−Ｌｏｇ（Ｅｓ（Ｒ（Ｇ））））
ＩＩＥｈ（ＲＧ）＝−Ｌｏｇ（Ｅｈ（Ｃ（Ｇ）））−（−Ｌｏｇ（Ｅｈ（Ｒ（Ｇ））））
本発明でいうところのインターイメージ効果特性値であるＩＩＥｓとＩＩＥｈは、次式により定義される。
【００３５】
ＩＩＥｓ＝ＩＩＥｓ（ＢＧ）＋ＩＩＥｓ（ＢＲ）＋ＩＩＥｓ（ＧＢ）＋ＩＩＥｓ（ＧＲ）＋ＩＩＥｓ（ＲＢ）＋ＩＩＥｓ（ＲＧ）
ＩＩＥｈ＝ＩＩＥｈ（ＢＧ）＋ＩＩＥｈ（ＢＲ）＋ＩＩＥｈ（ＧＢ）＋ＩＩＥｈ（ＧＲ）＋ＩＩＥｈ（ＲＢ）＋ＩＩＥｈ（ＲＧ）
上式中の表記Ｅｓ（Ａ（Ｂ））、Ｅｈ（Ａ（Ｂ））において、Ａは露光に用いるフィルター特性を表し、Ｂは感色性層を表す。すなわち、
Ｙ：上記ＣＣ９０Ｙを用いて露光（なお、このフィルターと同等の分光透過特性を有するフィルターを用いて露光することもできる。）
Ｂ：上記ＣＣ９０Ｂを用いて露光（なお、このフィルターと同等の分光透過特性を有するフィルターを用いて露光することもできる。）
Ｍ：上記ＣＣ９０Ｍを用いて露光（なお、このフィルターと同等の分光透過特性を有するフィルターを用いて露光することもできる。）
Ｇ：上記ＣＣ９０Ｇを用いて露光（なお、このフィルターと同等の分光透過特性を有するフィルターを用いて露光することもできる。）
Ｃ：上記ＣＣ９０Ｃを用いて露光（なお、このフィルターと同等の分光透過特性を有するフィルターを用いて露光することもできる。）
Ｒ：上記ＣＣ９０Ｒを用いて露光（なお、このフィルターと同等の分光透過特性を有するフィルターを用いて露光することもできる。）
Ｂ：青色感色性層
Ｇ：緑色感色性層
Ｒ：赤色感色性層
である。
【００３６】
なお、青→緑感色性層へのＩＩＥとは、青感色性層から緑感色性層へ与えるインターイメージ効果特性値を意味する。また、例えば、緑→青感色性層へのＩＩＥとは、緑感色性層から青感色性層へ与えるインターイメージ効果特性値を意味する。以下、同様に解釈する。
【００３７】
本発明のハロゲン化銀カラー反転写真感光材料は、｜ＩＩＥｈ｜／｜ＩＩＥｓ｜＞１であるが、好ましくは｜ＩＩＥｈ｜／｜ＩＩＥｓ｜＞１．１である。
【００３８】
本発明のハロゲン化銀カラー反転写真感光材料は、支持体上に、少なくとも１層のイエロー色素形成カプラーを含有するハロゲン化銀乳剤層、少なくとも１層のマゼンタ色素形成カプラーを含有するハロゲン化銀乳剤層、および少なくとも１層のシアン色素形成カプラーを含有するハロゲン化銀乳剤層を備えてなるものであるが、好ましくは、前記三つのハロゲン化銀乳剤層の少なくとも一つは複数層の色素形成カプラーを含有するハロゲン化銀乳剤層から構成される。このような複数層の色素形成カプラーを含有するハロゲン化銀乳剤層は、それぞれ感度の異なる乳剤層とすることができる。
【００３９】
本発明に於いては、複数層の色素形成カプラーを含有するハロゲン化銀乳剤層（以下、同感色性ユニットとも言う）の内、最高感度のハロゲン化銀乳剤層に含有されるハロゲン化銀粒子の全投影面積の５０％以上がアスペクト比５以上、ホスト粒子の平均沃化銀含有率４ｍｏｌ％以下、粒子フリンジ部に１０本以上の転位線を有する投影面円換算直径変動係数２５％以下である平板状ハロゲン化銀粒子であることが好ましい。本発明におけるホスト粒子とは、下記に述べる転位線導入操作を施すまでに形成されているハロゲン化銀粒子のことを言う。
【００４０】
平板状ハロゲン化銀粒子のアスペクト比は好ましくは７以上であり、更に好ましくは１０以上である。平板状ハロゲン化銀粒子の主平面の投影面円換算直径（該ハロゲン化銀粒子と同等の投影面積を有する円の直径）の変動係数（標準偏差÷平均値）は、好ましくは２５％以下であり、より好ましくは２０％以下であり、さらに好ましくは１５％以下である。また、平板状ハロゲン化銀粒子の平均粒径（該粒子と同体積の立方体の１辺長換算）は、０．１〜２．０μｍが好ましく、更に好ましくは０．２〜１．０μｍである。平板状ハロゲン化銀粒子の平均厚さは、好ましくは０．２μｍ以下である。
【００４１】
また、本発明のハロゲン化銀カラー反転写真感光材料は、平板状ハロゲン化銀粒子はフリンジ部に転位線を１０本以上有することが好ましく、３０本以上有することが特に好ましい。平板状ハロゲン化銀粒子の転位線は、例えばＪ．Ｆ．Ｈａｍｉｌｔｏｎ著、Ｐｈｏｔｏ．Ｓｃｉ．Ｅｎｇ．１１（１９６７）、５７頁やＴ．Ｓｈｉｏｚａｗａ著、Ｊ．Ｓｏｃ．Ｐｈｏｔ．Ｓｃｉ．Ｊａｐａｎ３５（１９７２）、２１３頁に記載の方法、即ち低温での透過型電子顕微鏡を用いた方法により観察することができる。
【００４２】
転位線の導入方法については特に限定はないが、転位線導入開始位置においてホスト粒子に対し高沃化銀含有相を形成し、更にその外側に該相に対し相対的に沃化銀含有率の低い相を形成していくような、所謂、急峻なハロゲン組成差に起因するハロゲン化銀格子定数のギャップを利用して転位を導入する方法が好ましい。該高沃化銀含有相を形成する方法としては、沃化カリウム水溶液等の沃素イオン水溶液と水溶性銀塩溶液をダブルジェット法で添加する方法、沃化銀微粒子を添加する方法、沃素イオン水溶液のみを添加する方法、特開平６−１１７８１号公報、同８−６２７５４号公報に記載されるような沃化物イオン放出剤を用いる方法等があるが、沃素イオン水溶液と水溶性銀塩溶液をダブルジェット法で添加する方法、沃化銀微粒子を添加する方法、沃化物イオン放出剤を用いる方法が好ましく、沃化物イオン放出剤を用いる方法が最も好ましい。
【００４３】
本発明においては、転位線の密度や含有粒子比率をコントロールするために、転位線導入開始時点での混合液濃度を調整して行うことが好ましい。転位線の密度や含有粒子比率を高密度、高比率にするためには混合液を濃縮することが好ましいが、濃縮方法としては、例えば特開２００１−５６５１８号公報に記載されている限外濾過の方法を用いて、粒子形成工程において水あるいは水溶性塩を反応液から除去することが好ましい。
【００４４】
本発明においては、ホスト粒子の平均沃化銀含有率は４ｍｏｌ％以下が好ましいが、さらに好ましくは２ｍｏｌ％以下、特に好ましくは０．５ｍｏｌ％以下である。また、ホスト粒子に沃素イオンが含まれる場合の沃素イオン分布は実質的に均一であることが好ましい。また、該平板粒子の平均沃化銀含有率は、０．５ｍｏｌ％以上４ｍｏｌ％以下が好ましく、１ｍｏｌ％以上３ｍｏｌ％以下が更に好ましい。
【００４５】
本発明においては、平板状ハロゲン化銀粒子は沃臭化銀を主として含有するが、本発明の効果を損なわない範囲で他の組成のハロゲン化銀、例えば塩化銀を含有させることができる。また、平板状ハロゲン化銀粒子の粒子間沃化銀含有率分布の相対標準偏差は３０％以下が好ましく、２０％以下が更に好ましい。
【００４６】
本発明においては、平板状ハロゲン化銀粒子を含有する最高感度のハロゲン化銀乳剤層と同感色性ユニットの最低感度のハロゲン化銀乳剤層に含有されるハロゲン化銀粒子の全投影面積の３０％以上が（１００）面比７０％以上のハロゲン化銀粒子（以下（１００）面粒子と呼ぶ）であることが好ましい。ハロゲン化銀乳剤全体の（１００）面比率は、通常Ｘ線回折法や色素吸着を利用した方法により求めることができる。
【００４７】
本発明に係るハロゲン化銀粒子の投影面における（１００）面占有率の粒子間変動係数は、好ましくは１５％以下であり、更に好ましくは１０％以下である。投影面における（１００）面占有率をＡ％、測定粒子個数をＮ個、（１００）面平均値をα％とすると、粒子間変動係数Ｋ（％）は次式で示される。
【００４８】
【数１】
2004101804.tif 000004
【００４９】
本発明に係るハロゲン化銀粒子の「投影面における（１００）面占有率の粒子間変動係数」は、以下の方法により求められる。
【００５０】
個々のハロゲン化銀粒子の（１００）面比率は、粒子の斜め方向から金属を蒸着（シャドーイング処理）し、ＳＥＭ（Ｓｃａｎｎｉｎｇ　Ｅｌｅｃｔｒｏｎ　Ｍｉｃｒｏｓｃｏｐｅ：走査型電子顕微鏡）で観察を行い、観察画像を画像処理することによって求められる。
【００５１】
乳剤粒子の（１００）面比率を求める方法としては、Ｘ線回折、色素の吸着率を利用した方法が知られているが、多数のハロゲン化銀粒子の平均値が得られるだけであり、個々の粒子の（１００）面比率を求めることはできなかった。
【００５２】
本発明者は、粒子にシャドーイング処理し、金属の付着量差による陰影を利用して粒子を真上方向からＳＥＭ観察した時に、粒子の（１００）面と非（１００）面を区別することに成功した。シャドーイング処理は「電子顕微鏡試料技術集」誠文堂新光社，１２３，（１９７０）に示されるように、従来よりハロゲン化銀粒子のレプリカ観察で粒子に陰影を付けるために用いられてきた手法である。
【００５３】
（１００）面比率を測定する手順は、具体的には以下の通りである。
測定に用いるハロゲン化銀乳剤からハロゲン化銀粒子を取り出すためには、セーフライト下において分散媒であるゼラチンを蛋白質分解酵素により分解し、遠心分離による上澄み除去と蒸留水による洗浄を行う方法が一般に用いられる。ハロゲン化銀粒子がゼラチンを主バインダーとする塗膜中に存在する際には、同様にしてゼラチンを蛋白質分解酵素により分解して粒子を取り出せばよく、ゼラチン以外の高分子ポリマーが含有される場合には、適当な有機溶媒を用いてポリマを溶解・除去すればよい。また、染料、増感色素等が粒子表面に吸着している場合には、アルカリ水溶液、アルコール等を適宜使用してこれらを除去し、清浄なハロゲン化銀粒子表面を得ることができる。
【００５４】
水中に分散された粒子は、導電性基板上に塗布・乾燥させて測定に使用するが、粒子同士を凝集せずに基板上に配置させることが好ましく、光学顕微鏡またはＳＥＭを用いて一連の手順で得られた試料を観察し、確認することが好ましい。粒子の凝集を防止するため分散助剤を用いてもよい。また、蛋白質分解酵素により分解後、蒸留水で希釈した分散液を導電性基板上に塗布してもよい。更に、粒子が基板上に凝集せずに配置させるために、回転塗布機、真空凍結乾燥機などを適宜使用してもよい。導電性基板は平滑であり、抵抗率が１．０Ω・ｃｍ以下である鏡面研磨された低抵抗シリコン単結晶ウェハーを十分に洗浄して用いることが好ましい。また、平滑なポリエチレンテレフタレートベースに、導電性を付与するためにカーボンを薄く蒸着したものを使用してもよい。
【００５５】
このように基板上に分散させたハロゲン化銀粒子に、基板に対して４５°方向から金属を蒸着する。蒸着する金属はＣｒ，Ｐｔ−Ｐｄ等が一般的であるが、蒸着膜の粒状性、蒸着方向の直進性から白金カーボンが好ましい。金属の蒸着膜厚は、薄いとＳＥＭ観察において粒子の（１００）面と非（１００）面の識別に必要なコントラスト差が得られない。一方、厚い場合には測定誤差が大きくなるので、２０ｎｍ程度が好ましい。観察に使用するＳＥＭは測定精度を上げるために、できるだけ高分解能使用の装置が好ましい。電子線の加速電圧は後の画像処理で上方を向いている（１００）面、粒子の外形、基板の識別が容易なコントラスト差が得られる、１．８ｋＶで観察を行った。観察は、試料傾斜を掛けずに、粒子を真上方向から観察した。
【００５６】
観察画像はポラロイドフィルムやネガフィルムに撮影した後、スキャナーで画像処理用コンピュータに取り込んでもよいが、取込みの際の画像劣化を抑えるために、ＳＥＭと画像処理用コンピュータを接続し、オンラインでデジタル画像として保存するのが好ましい。取り込んだ画像は、画像処理ソフトによりｍｅｄｉａｎフィルタで画像のインパルス・ノイズを除去した。その後、上方を向いている（１００）面および、粒子の輪郭がそれぞれ画像抽出が可能な閾値で２値化を行い、粒子ごとに番号を付け、それぞれの面積を計測した。計測した（１００）面の面積および、粒子の輪郭内の面積は、ＡＳＣＩＩ形式で表計算ソフトに入力し、各粒子の（１００）面比率を算出した。
【００５７】
本発明に係る（１００）面占有率の変動係数を有するハロゲン化銀粒子は、好ましくは以下の方法によって達成されるが、必ずしもこれに限定されない。
【００５８】
立方体粒子を調製するためのｐＡｇは６．８〜７．８が粒子成長中の制御が容易で、面占有率の安定性を得やすい。また、これに加えて、ハロゲン化銀成長を施す混合溶液への沃度の供給方法が重要であり、沃化銀微粒子を用いる方法、および沃化物イオン放出剤を用いる方法が、（１００）面占有率の変動係数を小さくする上で有効である。これは、混合容器中の沃素イオンの分布を均一にすることにより得られる効果であると考えられる。特に、転位線を含有するハロゲン化銀粒子を調製する上では重要な点である。
【００５９】
また、（１００）面占有率の粒子間分布の変動係数を小さくする上で、沃素イオンは沃化銀微粒子を用いるか、特開平６−１１７８１号公報、同８−６２７５４号公報に記載されるような沃化物イオン放出剤を用いて混合溶液中に供給されるのがよい。（１００）面粒子の平均沃化銀含有率は、好ましくは１ｍｏｌ％以上５ｍｏｌ％以下であり、更に好ましくは２ｍｏｌ％以上４ｍｏｌ％以下である。
【００６０】
ハロゲン化銀粒子の構造（粒子内のハロゲン分布）は、均一組成であっても、場所により構成するハロゲンイオンの比率が異なる、例えばコアシェル構造を有するものであってもよい。粒子内のハロゲン組成に関する構造は、Ｘ線回折法、ＥＰＭＡによる組成分析法等により調べることができる。
【００６１】
（１００）面粒子の平均粒径（該粒子と同体積の立方体の１辺長換算）は０．１μｍ以上０．５μｍ以下であることが好ましい。該（１００）面粒子の粒子サイズの変動係数（標準偏差÷平均値）は、好ましくは２０％以下であり、より好ましくは１０％以下である。該（１００）面粒子の粒子間沃化銀含有率分布の相対標準偏差は３０％以下が好ましく、２０％以下が更に好ましい。
【００６２】
例えば、粒子サイズあるいはハロゲン組成の異なる（１００）面粒子乳剤をハロゲン化銀粒子成長後に２種以上混合して得られたものであっても、該最低感度のハロゲン化銀乳剤層中に含有されるハロゲン化銀粒子が（１００）面粒子であれば、本発明の効果を得ることができる。
【００６３】
本発明のハロゲン化銀カラー反転写真感光材料に用いられるハロゲン化銀粒子は（１００）面粒子は転位線を有することが好ましい。
【００６４】
立方体粒子の場合には、粒子厚の関係で電子線の透過観察が困難な場合が多いが、その場合にはハロゲン化銀粒子を転位が発生する程の圧力を掛けないよう細心の注意を払いつつ薄片に切り出し、その薄片を観察することにより転位線の有無を確認することができる。また、粉末Ｘ線回折線の半値幅を利用した解析方法により転位線の存在を推定することもできる。
【００６５】
ハロゲン化銀粒子の転位線導入の開始位置は、転位線を導入する迄に粒子成長に消費した銀量の割合で２０〜９０％の位置であることが好ましく、２５〜７０％であることが更に好ましい。
【００６６】
本発明に係るハロゲン化銀粒子の１粒子当たりの転位線の本数は１０本以上が好ましく、３０本以上が更に好ましい。
【００６７】
転位線の導入方法については特に限定はないが、転位線導入開始位置において、ホスト粒子に対し高沃化銀含有層を形成し、更にその外側に該層に対し相対的に沃化銀含有率の低いハロゲン化銀層を形成していく、いわゆる急峻なハロゲン組成差に起因するハロゲン化銀格子定数のギャップを利用して転位を導入する方法が好ましい。転位線導入開始位置での高沃化銀層を形成する方法としては、沃化カリウム水溶液等の沃素イオン水溶液と水溶性銀塩溶液をダブルジェットで添加する方法、沃化銀微粒子を添加する方法、沃素イオン水溶液のみを添加する方法、沃化物イオン放出剤を用いる方法等があるが、沃化銀微粒子を添加する方法、沃化物イオン放出剤を用いる方法が好ましい。
【００６８】
ハロゲン化粒子の製法としては、当業界で知られた方法を適宣組み合わせることができる。例えば特開昭６１−６６４３号公報、同６１−１４６３０５号公報、同６２−１５７０２４号公報、同６２−１８５５６号公報、同６３−９２９４２号公報、同６３−１５１６１８号公報、同６３−１６３４５１号公報、同６３−２２０２３８号公報、同６３−３１１２４４号公報等による公知の方法を参考にできる。例えば、同時混合法、ダブルジェット法、同時混合法の一つの形式であるハロゲン化銀の生成される液相中のｐＡｇを一定に保つ所謂コントロールダブルジェット法、異なる組成の可溶性ハロゲン化銀を、それぞれ独立に添加するトリプルジェット法も用いることができる。順混合法を用いることもでき、また、粒子を銀イオン過剰の下において形成する所謂、逆混合法を用いることもできる。ハロゲン化銀粒子の生成される液相中のｐＡｇ（銀イオン濃度の逆数の対数値）をハロゲン化銀粒子の成長速度に合わせてコントロールすることが、高度な単分散粒子を得るためには好ましい。添加速度の決定に当たっては、特開昭５４−４８５２１号公報、同５８−４９９３８号公報等に記載の技術を参考にできる。
【００６９】
また、必要に応じてハロゲン化銀溶剤を用いることもできる。しばしば用いられるハロゲン化銀溶剤としては、アンモニア、チオエーテル、チオ尿素類を挙げることができる。チオエーテルに関しては、米国特許３，２７１，１５７号明細書、同３，７９０，３８７号明細書、同３，５７４，６２８号明細書等を参考にできる。また、混合法としては特に限定はなく、アンモニアを使わない中性法、アンモニア法、酸性法などを用いることができるが、ハロゲン化銀粒子のカブリを少なくするという点で、ｐＨ（水素イオン濃度の逆数の対数値）５．５以下が好ましく、更に好ましくは４．５以下である。
【００７０】
本発明は、（１００）面粒子を含有する最低感度層に前記一般式（Ｒ−１）で示される化合物を１５ｍｇ／Ａｇ１モル以上含有することが好ましいが、更に好ましくは２５ｍｇ／Ａｇ１モル以上、８０ｍｇ／Ａｇ１モル以下である。
【００７１】
以下に一般式（Ｒ−１）で表される化合物の好ましいものを例示するが、本発明はこれらに限定されない。
【００７２】
【化６】
2004101804.tif 000005
【００７３】
本発明で用いられるハロゲン化銀粒子は、分散媒の存在下に製造される。ここで、分散媒の存在下とは、ゼラチンその他の親水性コロイドを構成し得る物質により保護コロイドが粒子成長を行う混合液中に形成されているものを言い、好ましくはコロイド状の保護ゼラチンの存在下で行う。
【００７４】
上記保護コロイドとしてゼラチンを用いる場合、ゼラチンは石灰処理されたものでも、酸を使用して処理されたものでも何れでもよい。ゼラチンの製法の詳細はアーサー・グアイス著：ザ・マクロモレキュラー・ケミストリー・オブ・ゼラチン（アカデミック・プレス，１９６４年）に記載がある。
【００７５】
ゼラチン以外の親水性コロイドとしては、例えばゼラチン誘導体、ゼラチンと他の高分子とのグラフトポリマー、アルブミン、カゼイン等の蛋白質、ヒドロキシエチルセルロース、カルボキシメチルセルロース、セルロース硫酸エステル類等の如きセルロース誘導体、アルギン酸ナトリウム、澱粉誘導体などの糖誘導体、ポリビニルアルコール、ポリビニルアルコール部分アセタール、ポリ−Ｎ−ビニルピロリドン、ポリアクリル酸、ポリメタクリル酸、ポリアクリルアミド、ポリビニルイミダゾール、ポリビニルピラゾール等の単一あるいは共重合体の如き多種の合成親水性高分子物質がある。ゼラチンの場合は、パギー法においてゼリー強度２００以上のものを用いることが好ましい。
【００７６】
ハロゲン化銀粒子は、粒子形成時、脱塩工程、化学増感時、塗布前に金属イオンの塩を存在させることも好ましい。例えばＭｇ、Ｃａ、Ｓｒ、Ｂａ、Ａｌ、Ｓｃ、Ｙ、Ｌａ、Ｃｒ、Ｍｎ、Ｆｅ、Ｃｏ、Ｎｉ、Ｃｕ、Ｚｎ、Ｇａ、Ｒｕ、Ｒｈ、Ｐｄ、Ｒｅ、Ｏｓ、Ｉｒ、Ｐｔ、Ａｕ、Ｃｄ、Ｈｇ、Ｔｌ、Ｉｎ、Ｓｎ、Ｐｂ、Ｂｉ等を用いることができる。これらの金属は、アンモニウム塩、酢酸塩、硝酸塩、硫酸塩、燐酸塩、水酸塩あるいは６配位錯塩、４配位錯塩などの形で添加できる。例えばＰｂ（ＮＯ３）２、Ｋ２Ｆｅ（ＣＮ）６、Ｋ３ＩｒＣｌ６、Ｋ３ＲｈＣｌ６、Ｋ４Ｒｕ（ＣＮ）６等である。
【００７７】
また、米国特許３，７７２，０３１号明細書に記載されるようなカルコゲン化合物を乳剤調製中に加えることもできる。
【００７８】
ハロゲン化銀粒子は、粒子成長後に不要な可溶性塩類を除去したものであってもよいし、あるいは含有させたままのものでもよい。また、特開昭６０−１３８５３８号公報記載の方法のように、ハロゲン化銀成長の任意の点で脱塩を行うことも可能である。該塩類を除去する場合には、リサーチ・ディスクロージャ（Ｒｅｓｅａｒｃｈ　Ｄｉｓｃｌｏｓｕｒｅ、以下、ＲＤと略す）１７６４３号，２３頁ＩＩ項に記載の方法に基づいて行うことができる。詳しくは、沈殿形成後、あるいは物理熟成後の乳剤から可溶性塩を除去するためには、ゼラチンをゲル化させて行うヌーデル水洗法を用いてもよく、また、無機塩類、アニオン性界面活性剤、アニオン性ポリマー（ポリスチレンスルホン酸等）、あるいはゼラチン誘導体（アシル化ゼラチン、カルバモイル化ゼラチン等）を利用した沈殿法を用いてもよい。また、特開平８−２２８４６８号公報に記載されるような限外濾過膜を用いた塩除去を行うこともできる。
【００７９】
ハロゲン化銀乳剤は還元増感を施してもよい。還元増感は、ハロゲン化銀乳剤または粒子成長のための混合溶液に還元剤を添加することによって行われる。あるいは、ハロゲン化銀乳剤または粒子成長のための混合溶液をｐＡｇ７以下の低ｐＡｇ下で、またはｐＨ７以上の高ｐＨ条件下で熟成または粒子成長させることによって行われる。更に、これらの方法を組み合わせて行ってもよい。
【００８０】
また、特開平７−２１９０９３号公報、同７−２２５４３８号公報に示されるように、化学増感工程と前後して還元増感を施してもよい。さらに、下記に示す酸化剤の存在下に還元増感を施してもよい。
【００８１】
特に、後記式（ｉ）〜（ｉｉｉ）で表されるチオスルホン酸の存在下に還元増感を施すことが好ましい。還元剤として好ましいものとして二酸化チオ尿素、アスコルビン酸およびその誘導体、第１錫塩が挙げられる。他の適当な還元剤としては、ボラン化合物、ヒドラジン誘導体、ホルムアミジンスルフィン酸、シラン化合物、アミンおよびポリアミン類および亜硫酸塩等が挙げられる。添加量は、ハロゲン化銀１モル当たり１×１０−２〜１×１０−８モルが好ましい。
【００８２】
低ｐＡｇ熟成を行うためには、銀塩を添加することができるが、水溶性銀塩が好ましい。水溶性銀塩としては硝酸銀が好ましい。熟成時のｐＡｇは７以下が適当であり、好ましくは６以下、更に好ましくは１〜３である。
【００８３】
高ｐＨ熟成は、例えばハロゲン化銀乳剤あるいは粒子成長の混合溶液にアルカリ性化合物を添加することによって行われる。アルカリ性化合物としては、例えば水酸化ナトリウム、水酸化カリウム、炭酸ナトリウム、炭酸カリウム、アンモニア等を用いることができる。ハロゲン化銀形成にアンモニア性硝酸銀を添加する方法においては、アンモニアの効果が低下するため、アンモニアを除くアルカリ性化合物が好ましく用いられる。
【００８４】
還元増感のための銀塩、アルカリ性化合物の添加方法としては、ラッシュ添加でもよいし、あるいは一定時間を掛けて添加してもよい。この場合には、一定流量で添加してもよいし、関数様に流量を変化させて添加してもよい。また、何回かに分割して必要量を添加してもよい。可溶性銀塩および／または可溶性ハロゲン化物の反応容器中への添加に先立ち、反応容器中に存在せしめてもよいし、あるいは可溶性ハロゲン化物溶液中に混入し、ハロゲン化物と共に添加してもよい。更には、可溶性銀塩、可溶性ハロゲン化物とは別個に添加を行ってもよい。
【００８５】
本発明に係るハロゲン化銀乳剤は、その製造工程中に、銀に対する酸化剤を添加してもよい。銀に対する酸化剤とは、金属銀に作用して銀イオンに変換させる作用を有する化合物を言う。特にハロゲン化銀粒子の形成過程において副生する銀原子を、銀イオンに変換させる化合物が有効である。ここで、生成する銀イオンは、ハロゲン化銀、硫化銀、セレン化銀等の水に離溶な銀塩を生成してもよく、また、硝酸銀等の水に易溶な銀塩を形成してもよい。
【００８６】
銀に対する酸化剤は、無機物であっても有機物であってもよい。無機の酸化剤としては、オゾン、過酸化水素およびその付加物（ＮａＢＯ２・Ｈ２Ｏ２・３Ｈ２Ｏ、２Ｎａ２ＣＯ３・３Ｈ２Ｏ２、Ｎａ４Ｐ２Ｏ７・２Ｈ２Ｏ２、２Ｎａ２ＳＯ４・Ｈ２Ｏ２・Ｈ２Ｏ等）、ペルオキシ酸塩（Ｋ２Ｓ２Ｏ８、Ｋ２Ｃ２Ｏ６、Ｋ４Ｐ２Ｏ８等）、ペルオキシ錯体化合物（Ｋ２［Ｔｉ（Ｏ２）ＯＯＣＣＯＯ］・３Ｈ２Ｏ、４Ｋ２ＳＯ４・Ｔｉ（Ｏ２）ＯＨ・ＳＯ４・２Ｈ２Ｏ、Ｎａ３［ＶＯ（Ｏ２）（ＯＯＣＣＯＯ）２・６Ｈ２Ｏ］）、過マンガン酸塩（ＫＭｎＯ４）、クロム酸塩（例えばＫ２Ｃｒ２Ｏ７等）などの酸素酸塩、沃度や臭素等のハロゲン元素、過ハロゲン酸塩（過沃素酸カリウム等）、高原子価の金属の塩（ヘキサシアノ第二鉄酸カリウム等）およびチオスルホン酸塩等がある。また、有機の酸化剤としては、ｐ−キノン等のキノン類、過酢酸や過安息香酸等の有機過酸化物、活性ハロゲンを放出する化合物（Ｎ−ブロムサクシンイミド、クロラミンＴ、クロラミンＢ等）などが挙げられる。
【００８７】
好ましい酸化剤は、オゾン、過酸化水素およびその付加物、ハロゲン元素、チオスルホン酸塩、キノン類であり、特に好ましくは下記式（ｉ）〜（ｉｉｉ）で示されるチオスルホン酸であり、最も好ましいものは式（ｉ）で示されるチオスルホン酸である。
【００８８】
式（ｉ）　Ｒ１−ＳＯ２Ｓ−Ｍ
式（ｉｉ）　Ｒ１−ＳＯ２Ｓ−Ｒ２
式（ｉｉｉ）　Ｒ１ＳＯ２Ｓ−ＬｎＳＳＯ２−Ｒ３
式中、Ｒ１、Ｒ２およびＲ３は同じでも異なってもよく、脂肪族基、芳香族基または複素環基を表し、Ｍは陽イオンを、Ｌは２価の連結基を表し、ｎは０または１である。
【００８９】
酸化剤の添加量は、銀１モル当たり１×１０−７〜１×１０−１モル程度、好ましくは１×１０−６〜１×１０−２モル、更に好ましくは１×１０−５〜１×１０−３モルである。酸化剤の添加時期としては、粒子形成中、更にはハロゲン組成の違いによる構造を形成する前または形成中が好ましい。添加方法としては、写真乳剤に添加剤を加える場合の通常の方法、例えば水溶性の化合物は適当な濃度の水溶液とし、水に不溶または難溶な化合物は水と混和し得る適当な有機溶媒（アルコール類、グリコール類、ケトン類、エステル類、アミド類等）の内で、写真特性に悪い影響を与えないものに溶解し、溶液として添加する方法等を採用できる。
【００９０】
本発明に係るハロゲン化銀粒子は、常法により化学増感を施すことができる。即ち、硫黄、セレン、テルル等のカルコゲンを有する化合物を用いたカルコゲン増感法、金その他の貴金属化物を用いる貴金属増感法などを、単独または組み合わせて用いることができる。本発明ではセレン増感を施されていることが好ましい。好ましいセレン増感剤としては、特開平９−２６５１４５号公報等に記載されているものを用いることができる。
【００９１】
セレン化合物の添加量は、使用する化合物、ハロゲン化銀乳剤の種類、化学熟成の条件等によって一様ではないが、通常はハロゲン化銀１モル当たり１×１０−８〜１×１０−３モルの範囲にあり、５×１０−８〜１×１０−４モルの範囲が好ましい。
【００９２】
添加方法は、使用するセレン化合物の性質に応じて、水またはメタノール、エタノール、酢酸エチル等の有機溶媒の単独または混合溶媒に溶解する方法、ゼラチン溶液と予め混合して添加する方法、あるいは特開平４−１４０７３９号公報に開示されている様に有機溶媒可溶性の重合体との混合溶液の乳化分散物の形態で化学増感時に添加される。
【００９３】
セレン増感時のｐＡｇ（銀イオン濃度の逆数の対数）値として好ましくは６．０〜１０．０であり、より好ましくは６．５〜９．５である。ｐＨは、好ましくは４〜９であり、より好ましくは４．０〜６．５である。温度は好ましくは４０〜９０℃であり、より好ましくは４５〜８５℃である。
【００９４】
セレン増感には、硫黄増感剤、金増感剤またはその両者を併用することもできる。
【００９５】
硫黄増感剤としては、米国特許１，５７４，９４４号明細書、同２，４１０，６８９号明細書、同２，２７８，９４７号明細書、同２，７２８，６６８号明細書、同３，５０１，３１３号明細書、同３，６５６，９５５号明細書、西独出願公開（ＯＬＳ）１，４２２，８６９号公報、特開昭５５−４５０１６号公報、同５６−２４９３７号公報、特開平５−１６５１３５号公報等に記載されている硫黄増感剤を用いることができ、１，３−ジフェニルチオ尿素、トリエチルチオ尿素、１−エチル−３−（２−チアゾリル）チオ尿素などのチオ尿素誘導体、ローダニン誘導体、ジチアカルバミン酸類、ポリスルフィド有機化合物、硫黄単体などが好ましく挙げられる。硫黄増感剤の添加量は、ハロゲン化銀乳剤の種類、使用する化合物の種類、熟成条件などにより一様ではないが、ハロゲン化銀１モル当たり１×１０−４〜１×１０−９モルであることが好ましく、更に好ましくは１×１０−５〜１×１０−８モルである。
【００９６】
金増感剤としては、塩化金酸、チオ硫酸金、チオシアン酸金等の他に、チオ尿素類、ローダニン類、その他各種化合物の金錯体等が挙げられる。金増感剤の添加量は、ハロゲン化銀乳剤の種類、使用する化合物の種類、熟成条件などにより一様ではないが、ハロゲン化銀１モル当たり１×１０−４〜１×１０−９モルであることが好ましく、更に好ましくは１×１０−５〜１×１０−８モルである。
【００９７】
この他、併用できる化学増感剤としては、例えば米国特許２，４４８，０６０号明細書、同２，５６６，２４５号明細書、同２，５６６，２６３号明細書等に記載されている白金、パラジウム、ロジウムの様な貴金属の塩等を挙げることができる。
【００９８】
これらの増感は、ハロゲン化銀溶剤であるチオシアン酸塩（チオシアン酸アンモニウム、チオシアン酸カリウム等）や４置換チオ尿素（テトラメチルチオ尿素等）の存在下に行うこともできる。
【００９９】
本発明に係るハロゲン化銀粒子は表面潜像型であってもよいし、内部潜像型であってもよい。特開平９−２２２６８４号公報に記載されるような浅内部潜像型粒子であってもよい。
【０１００】
本発明のハロゲン化銀カラー反転写真感光材料のマゼンタ色素形成カプラーを含有するハロゲン化銀乳剤層は、前記一般式（Ｍ−１）または（Ｍ−１′）で表されるマゼンタ色素形成カプラーを含有することが好ましい。
【０１０１】
前記一般式（Ｍ−１）および（Ｍ−１′）において、ＲＭ１で表される置換基としては、アルキル基（例えば、メチル基、エチル基、プロピル基、イソプロピル基、ｔ−ブチル基、ペンチル基、シクロペンチル基、ヘキシル基、シクロヘキシル基、オクチル基、ドデシル基等）、アルケニル基（例えば、ビニル基、アリル基等）、アルキニル基（例えば、プロパルギル基等）、アリール基（例えば、フェニル基、ナフチル基等）、複素環基（例えば、ピリジル基、チアゾリル基、オキサゾリル基、イミダゾリル基、フリル基、ピロリル基、ピラジニル基、ピリミジニル基、ピリダジニル基、セレナゾリル基、スルホラニル基、ピペリジニル基、ピラゾリル基、テトラゾリル基等）、ハロゲン原子（例えば、塩素原子、臭素原子、ヨウ素原子、フッ素原子等）、アルコキシ基（例えば、メトキシ基、エトキシ基、プロピルオキシ基、ペンチルオキシ基、シクロペンチルオキシ基、ヘキシルオキシ基、シクロヘキシルオキシ基、オクチルオキシ基、ドデシルオキシ基等）、アリールオキシ基（例えば、フェノキシ基、ナフチルオキシ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルホンアミド基（例えば、メチルスルホニルアミノ基、エチルスルホニルアミノ基、ブチルスルホニルアミノ基、ヘキシルスルホニルアミノ基、シクロヘキシルスルホニルアミノ基、オクチルスルホニルアミノ基、ドデシルスルホニルアミノ基、フェニルスルホニルアミノ基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、アミド基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、スルホニル基（例えば、メチルスルホニル基、エチルスルホニル基、ブチルスルホニル基、シクロヘキシルスルホニル基、２−エチルヘキシルスルホニル基、ドデシルスルホニル基、フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、シアノ基、ニトロ基、スルホ基、カルボキシル基、ヒドロキシル基等が挙げられ、これらの基は、更に上記の置換基によって置換されていてもよい。これらのうちで、例えば、アルキル、シクロアルキル、アルケニル、アリール、アシルアミノ、スルホンアミド、アルキルチオ、アリールチオ、ハロゲン原子、複素環、スルホニル、スルフィニル、ホスホニル、アシル、カルバモイル、スルファモイル、シアノ、アルコキシ、アリールオキシ、アシルオキシ、アミノ、アルキルアミノ、ウレイド、アルコキシカルボニル、アリールオキシカルボニル、カルボニル等の各基が好ましく、更に好ましいものは、アルキル基であり、特に好ましくは、ｔ−ブチル基である。
【０１０２】
前記一般式（Ｍ−１）および（Ｍ−１′）において、ＲＭ２〜ＲＭ５およびＲＭ７で表されるアルキル基としては、直鎖あるいは分岐のアルキル基、例えばメチル基、エチル基、ｉ−プロピル基、ｔ−ブチル基、２−エチルヘキシル基、ドデシル基、１−ヘキシルノニル基等が挙げられる。これらの基は更に前記ＲＭ１で表される置換基として挙げられた基等で置換されていてもよい。ＲＭ２およびＲＭ３で表されるアルキル基としてはメチル基が好ましい。ＲＭ７は水素原子が好ましい。
【０１０３】
前記一般式（Ｍ−１）および（Ｍ−１′）において、ＲＭ６で表されるアルキル基、アリール基、アルコキシ基、アリールオキシ基、アルキルアミノ基およびアリールアミノ基としては、例えば前記ＲＭ１の表すアルキル基、アリール基、アルコキシ基、アリールオキシ基、アルキルアミノ基およびアリールアミノ基と同様な基等が挙げられる。
【０１０４】
ＸＭで表される、ハロゲン原子としては塩素原子、臭素原子、フッ素原子等が挙げられ、発色現像主薬の酸化体との反応により脱離可能な基としては、例えばアルコキシ、アリールオキシ、複素環オキシ、アシルオキシ、スルホニルオキシ、アルコキシカルボニルオキシ、アリールオキシカルボニルオキシ、アルキルオキザリルオキシ、アルコキシオキザリルオキシ、アルキルチオ、アリールチオ、複素環チオ、アルキルオキシチオカルボニルチオ、アシルアミノ、スルホンアミド、Ｎ原子で結合した含窒素複素環、アルキルオキシカルボニルアミノ、アリールオキシカルボニルアミノ、カルボキシル、等の各基が挙げられるが、好ましくはハロゲン原子、特に好ましくは塩素原子である。
【０１０５】
本発明に係る前記一般式（Ｍ−１）または（Ｍ−１′）で表されるマゼンタ色素形成カプラーの中では前記一般式（Ｍ−１）で表されるマゼンタ色素形成カプラーが好ましく、さらに好ましく用いることのできるマゼンタ色素形成カプラーは下記一般式（Ｍ−２）で表されるマゼンタ色素形成カプラーである。
【０１０６】
【化７】
2004101804.tif 000006
【０１０７】
式中、ＲＭ１およびＸＭはそれぞれ前記一般式（Ｍ−１）におけるＲＭ１およびＸＭと同義である。ＲＭ８はアルキル基、シクロアルキル基、またはアリール基を表す。Ｌはアルキレン基を表し、Ｊは−（Ｃ＝Ｏ）−または−（Ｏ＝Ｓ＝Ｏ）−を表す。
【０１０８】
一般式（Ｍ−２）において、ＲＭ８はアルキル基、シクロアルキル基またはアリール基を表す。
【０１０９】
ＲＭ８で表されるアルキル基は、炭素数１〜３２のものが好ましく、例えばメチル基、エチル基、プロピル基、イソプロピル基、ｔ−ブチル基、ヘキシル基、オクチル基、ドデシル基、ヘキサデシル基、２−エチルヘキシル基等がその代表例として挙げられる。
【０１１０】
ＲＭ８で表されるアルキル基が置換基を有するとき、その置換基としては、前記一般式（Ｍ−１）におけるＲＭ１と同様の基を挙げることができる。
【０１１１】
ＲＭ８で表されるシクロアルキル基は、炭素数３〜１２のものが好ましく、例えばシクロプロピル基、シクロペンチル基、シクロヘキシル基、２−メチルシクロプロピル基、アダマンチル基等がその代表例として挙げられる。
【０１１２】
ＲＭ８で表されるシクロアルキル基が置換基を有するとき、その置換基としては、前記一般式（Ｍ−１）におけるＲＭ１と同様の基を挙げることができる。
【０１１３】
ＲＭ８で表されるアリール基は、炭素数６〜１４のものが好ましく、その代表例としてはフェニル基、１−ナフチル基、２−ナフチル基等が挙げられる。
【０１１４】
Ｒ２で表されるアリール基が置換基を有するとき、その置換基としては、前記一般式（Ｍ−１）におけるＲＭ１と同様の基を挙げることができる。
【０１１５】
前記一般式（Ｍ−２）において、Ｌはアルキレン基を表す。
Ｌで表されるアルキレン基としては例えば、メチレン基、エチレン基、トリメチレン基、テトラメチレン基等が挙げられる。
【０１１６】
Ｌで表されるアルキレン基が置換基を有するとき、その置換基としては、前記一般式（Ｍ−１）におけるＲＭ１と同様の基を挙げることができる。
【０１１７】
以下に、Ｌで表されるアルキレン基の代表的具体例を示すが、Ｌはこれらに限定されない。
【０１１８】
【化８】
2004101804.tif 000007
【０１１９】
前記一般式（Ｍ−２）において、Ｌはエチレン基が好ましく、特に好ましくは無置換のエチレン基である。前記一般式（Ｍ−２）において、Ｊは−（Ｃ＝Ｏ）−または−（Ｏ＝Ｓ＝Ｏ）−を表す。
【０１２０】
本発明に係る前記一般式（Ｍ−１）または（Ｍ−１′）で表されるマゼンタ色素形成カプラーの代表的具体例としては、特開２０００−１４７７２５号公報に記載の例示化合物Ｍ−１〜Ｍ１−５７が挙げられる。
【０１２１】
以下に数例の例示化合物を示す。
【０１２２】
【化９】
2004101804.tif 000008
【０１２３】
【化１０】
2004101804.tif 000009
【０１２４】
前記一般式（Ｍ−１）または（Ｍ−１′）で表されるマゼンタ色素形成カプラーは、ジャーナル・オブ・ザ・ケミカル・ソサイアティ（Ｊｏｕｒｎａｌ　ｏｆｔｈｅ　Ｃｈｅｍｉｃａｌ　Ｓｏｃｉｅｔｙ），パーキン（Ｐｅｒｋｉｎ）Ｉ（１９７７），２０４７〜２０５２、米国特許第３，７２５，０６７号明細書、特開昭５９−９９４３７号公報、同５８−４２０４５号公報、同５９−１６２５４８号公報、同５９−１７１９５６号公報、同６０−３３５５２号公報、同６０−４３６５９号公報、同６０−１７２９８２号公報、同６０−１９０７７９号公報、同６１−１８９５３９号公報、同６１−２４１７５４号公報、同６３−１６３３５１号公報、同６２−１５７０３１号公報、Ｓｙｎｔｈｅｓｅｓ，１９８１年４０頁、同１９８４年１２２頁、同１９８４年８９４頁、特開昭４９−５３５７４号公報、特開平７−１７５１８６号公報、リサーチ・ディスクロージャー４０３７６（１９９７年１１月発行）第８３９頁〜第８４２頁、英国特許第１，４１０，８４６号明細書、新実験化学講座１４−ＩＩＩ巻，１５８５〜１５９４頁（１９７７），丸善刊、Ｈｅｌｖ．Ｃｈｅｍ．Ａｃｔａ．，３６巻，７５頁（１９５３）、Ｊ．Ａｍ．Ｃｈｅｍ．Ｓｏｃ．，７２巻，２７６２頁（１９５０）、Ｏｒｇ．Ｓｙｎｔｈ．，ＩＩ巻，３９５頁（１９４３）等を参考にして、当業者ならば容易に合成することができる。
【０１２５】
前記一般式（Ｍ−１）または（Ｍ−１′）で表されるマゼンタ色素形成カプラーは、通常ハロゲン化銀１モル当たり１×１０−２ｍｏｌ〜８×１０−１ｍｏｌの範囲で用いることが好ましい。
【０１２６】
前記一般式（Ｍ−１）または（Ｍ−１′）で表されるマゼンタ色素形成カプラーは他の種類のマゼンタ色素形成カプラーと併用することができる。
【０１２７】
次に、前記一般式（１）で表される化合物について説明する。
前記一般式（１）において、Ｚは酸素原子または硫黄原子を表すが、好ましくは酸素原子である。Ｒ１１、Ｒ１２は、各々水素原子または置換基を表す。
【０１２８】
Ｒ１１、Ｒ１２で表される置換基としては、例えば、炭素数１〜８の鎖状または環状のアルキル基（メチル、エチル、ｉ−プロピル、ブチル、ヘキシル、シクロプロピル、シクロペンチル、シクロヘキシル、２−ヒドロキシエチル、４−カルボキシブチル、２−メトキシエチル、ベンジル、フェネチル、４−カルボキシベンジル、２−ジエチルアミノエチル等）、炭素数２〜８のアルケニル基（ビニル、アクリル等）、炭素数１〜８のアルコキシル基（メトキシ、エトキシ、プロポキシ、ブトキシ等）、ハロゲン原子（弗素、塩素、臭素等）、炭素数０〜１０のアミノ基（アミノ、ジメチルアミノ、ジエチルアミノ、カルボキシエチルアミノ等）、炭素数２〜１０のエステル基（メトキシカルボニル、エトキシカルボニル等）、炭素数ｌ〜１０のアミド基（アセチルアミノ、ペンズアミド等）、炭素数１〜１０のカルバモイル基（カルバモイル、メチルカルバモイル、エチルカルバモイル等）、炭素数６〜１０のアリール基（フェニル、ナフチル、４−カルボキシフェニル、３−カルボキシフェニル、３，５−ジカルボキシフェニル、４−メタンスルホンアミドフェニル、４−ブタンスルホンアミドフェニル等）、炭素数６〜１０のアリールオキシ基（フェノキシ、４−カルボキシフェノキシ、４−メチルフェノキシ、ナフトキシ等）、炭素数１〜８のアルキルチオ基（メチルチオ、エチルチオ、オクチルチオ等）、炭素数６〜１０のアリールチオ基（フェニルチオ、ナフチルチオ等）、炭素数１〜１０のアシル基（アセチル、ベンゾイル、プロパノイル、ピバロイル等）、炭素数１〜１０のスルホニル基（メタンスルホニル、ベンゼンスルホニル等）、炭素数１〜１０のウレイド基（ウレイド、メチルウレイド等）、炭素数２〜１０のウレタン基（メトキシカルボニルアミノ、エトキシカルボニルアミノ等）、シアノ基、ヒドロキシル基、ニトロ基、複素環基（５−カルボキシベンゾオキサゾール、ピリジン、スルホラン、フラン、ピロール、ピロリジン、モルホリン、ピペラジン、ピリミジン等の残基）等を挙げることができ、好ましくは水素原子、アルキル基、アルコキシル基、アリール基、エステル基、ハロゲン原子、シアノ基、ヒドロキシル基である。より好ましくは水素原子、アルキル基、アリール基である。
【０１２９】
但し、Ｒ１１およびＲ１２の少なくとも一方は、−Ａｌ−ＣＯＯＨである。ここでＡｌは２価の脂肪族基を表す。Ａｌで表される２価の脂肪族基は、好ましくはアルキレン基であり、より好ましくはメチレン基、エチレン基、プロピレン基である。
【０１３０】
Ｇは複素環基（オキサゾール、ベンゾオキサゾール、チアゾール、イミダゾール、ピリジン、フラン、チオフェン、スルホラン、ビラゾール、ピロール、クロマン、クマリン等の残基）または芳香族炭素環基（フェニル基、ナフチル基等）を表し、これらは置換基を有してもよい。Ｇとしての好ましい基はチエニル、チアゾリル、フラニル基である。
【０１３１】
Ｌ１、Ｌ２およびＬ３で表されるメチン基は、置換基を有してもよい。置換基としては、Ｒ１１およびＲ１２で表される置換基として、先に説明したものと同様のものが挙げられる。ｎは０、１または２を表し、好ましくは０または１、特に好ましくは０である。
【０１３２】
本発明においては、前記一般式（１）で表される化合物と前記一般式（２）で表される化合物とを併用することにより、黄色フィルター層として求められている満足すべき吸収波形を得ることが可能であり、その結果、良好な色再現性を得ることができる。
【０１３３】
以下に、一般式（１）で表される化合物の具体例を示すが、本発明はこれらに限定されない。
【０１３４】
【化１１】
2004101804.tif 000010
【０１３５】
次に、前記一般式（２）で表される化合物について説明する。
一般式（２）において、Ａで表される酸性核としては、２−ピラゾリン−５−オン、ピラゾリジンジオン、バルビツール酸、チオバルビツール酸、ローダニン、ヒダントイン、チオヒダントイン、オキサゾロン、イソオキサゾロン、インダンジオン、ヒドロキシピリドン、ピラゾロピリドン等が挙げられ、好ましくは２−ピラゾリン−５−オンである。また、これらの酸性核は、置換基を有していてもよく、置換基の例としては、アルキル基（例えば、メチル基、エチル基、ヘキシル基等）、シクロアルキル基（例えば、シクロヘキシル基、シクロペンチル基等）、アリール基（例えば、フェニル基、トリル基、４−ヒドロキシフェニル基、４−カルボキシフェニル基等）、アラルキル基（例えば、ベンジル基、フェネチル基等）、アルコキシル基（例えば、メトキシ基、エトキシ基、ｔｅｒｔ−ブトキシ基等）、アリールオキシ基（例えば、フェノキシ基、４−メチルフェノキシ基等）、複素環基（例えば、ピリジル基、フリル基、チエニル基等）、アミノ基（例えば、ジメチルアミノ基、ジエチルアミノ基、アニリノ基等）、アルキルチオ基（例えば、メチルチオ基等）、アシル基（例えば、アセチル基、ピバロイル基、ベンゾイル基等）、アルコキシカルボニル基（例えば、メトキシカルボニル基、エトキシカルボニル基、２−ヒドロキシエトキシカルボニル基等）、カルバモイル基（例えば、カルバモイル基、メチルカルバモイル基、エチルカルバモイル基、２−ヒドロキシエチルカルバモイル基、ジメチルカルバモイル基、４−カルボキシフェニルカルバモイル基等）、シアノ基等が挙げられる。
【０１３６】
酸性核がどの位置で一般式（２）におけるＬ１と結合すれば、一般式（２）で表される化合物が染料としての機能を有するかは、当業界の技術者には周知であり、また実験によって確認することもできる。
【０１３７】
また、一般式（２）において、Ｌ１、Ｌ２およびＬ３で表されるメチン基は、置換基を有してもよい。置換基の例としては、酸性核Ａの置換基として先に説明したものと同様である、ｎは０、１または２を表し、好ましくは０または１、特に好ましくは０である。
【０１３８】
一般式（２）において、Ｚが窒素原子とともに形成する複素環の例としては、ピロール、ピラゾール、イミダゾール、トリアゾール、テトラゾールが挙げられる。また該複素環はベンゼン環と縮合していてもよい。複素環の例としては、インドール、インダゾール、ベンズイミダゾールが挙げられる。複素環は置換基を有するものを含み、置換基の例としては、酸性核Ａの置換基として先に説明したものに加えてハロゲン原子を挙げることができる。
【０１３９】
一般式（２）において、Ｙは−Ｃ（Ｒ１）（Ｒ２）（Ｒ３）で表される置換基または複素環基を表す。複素環基としては、ピロール、イミダゾール、ピラゾール、ピリジン、ピリミジン、チオフェン、キノリン、ベンズイミダゾール、インドール、ベンズチアゾール、スルホラン、チアシクロヘキサン−１，１−ジオキシド、ブチロラクトン、ピラン、モルホリン、ピペリジン等が挙げられる。複素環基は置換基を有するものを含み、置換基の例としては、酸性核Ａの置換基として先に説明したものに加えてハロゲン原子を挙げることができる。
【０１４０】
前記のＹにおいて、Ｒ１およびＲ２は、水素原子またはアルキル基を表す。アルキル基としては、メチル基、エチル基、イソプロピル基、ブチル基、ネオペンチル基、オクチル基が挙げられ、好ましくはメチル基、エチル基である。またＲ１およびＲ２は互いに結合して環を形成してもよく、例としてはシクロヘキサン、シクロペンタン、シクロヘキセン、シクロヘキサノン等が挙げられる。前記アルキル基および形成された環は置換基を有するものを含み、置換基の例としては、酸性核Ａの置換基として先に説明したものに加えてハロゲン原子を挙げることができる。
【０１４１】
Ｒ３は水素原子または置換基定数Ｈａｍｍｅｔｔのσｐ値（藤田稔夫編、“化学の領域増刊１２２号、薬物の構造活性相関”、９６〜１０３頁（１９７９）南江堂などに記載されている。）が０．３以上の電子吸引性基を表し、例えば、シアノ基、アルコキシカルボニル基（例えば、メトキシカルボニル基、エトキシカルボニル基、ブトキシカルボニル基、オクチルオキシカルボニル基等）、アリールオキシカルボニル基（例えば、フェノキシカルボニル基、４−ヒドロキシフェノキシカルボニル基）、カルバモイル基（例えば、カルバモイル基、メチルカルバモイル基、エチルカルバモイル基、ブチルカルバモイル基、ジメチルカルバモイル基、フェニルカルバモイル基、４−カルボキシフェニルカルバモイル基等）、アシル基（例えば、メチルカルボニル基、エチルカルボニル基、ブチルカルボニル基、フェニルカルボニル基、４−エチルスルホンアミドフェニルカルボニル基等）、アルキルスルホニル基（例えば、メチルスルホニル基、エチルスルホニル基、ブチルスルホニル基、オクチルスルホニル基等）、アリールスルホニル基（例えば、フェニルスルホニル基、４−クロロスルホニル基等）等が挙げられ、好ましくはアルコキシカルボニル基、アルキルスルホニルアミノ基、トリフルオロメチル基、シアノ基が挙げられる。
【０１４２】
ただし、Ｒ１、Ｒ２およびＲ３が同時に水素原子を表すことはない。
一般式（２）で表される化合物は、その分子内の芳香環部分に少なくとも一つのカルボキシル基あるいはアルキルスルホンアミド基を有するが、アルキルスルホンアミド基の例としては、メチルスルホンアミド基、エチルスルホンアミド基等が挙げられる。好ましくはカルボキシル基またはメチルスルホンアミド基であり、特に好ましくはカルボキシル基である。
【０１４３】
一般式（２）で表される化合物としては、特開２０００−２７５７８２号公報に記載の例示化合物１−１〜１−６０が挙げられる。
【０１４４】
以下に数例の例示化合物を示す。
【０１４５】
【化１２】
2004101804.tif 000011
【０１４６】
次に、本発明に係る前記一般式（３）で表される化合物について説明する。
一般式（３）において、Ａで表される酸性核としては、好ましくはピラゾロン環、バルビツール酸、チオバルビツール酸、ローダニン、ヒダントイン、チオヒダントイン、オキサゾロン、イソオキサゾロン、インダンジオン、ヒドロキシピリドン、ピラゾロピリドン等が挙げられ、より好ましくはピラゾロン環である。
【０１４７】
Ｌ１、Ｌ２およびＬ３で表されるメチン基は、置換基を有するものを含み、置換基としては、例えば、炭素原子数１〜６のアルキル基（例えば、メチル基、エチル基、ヘキシル基等）、アリール基（例えば、フェニル基、トリル基、４−ヒドロキシフェニル基等）、アラルキル基（例えば、ベンジル基、フェネチル基等）、複素環基（例えば、ピリジル基、フリル基、チエニル基等）、アミノ基（例えば、ジメチルアミノ基、ジエチルアミノ基、アニリノ基等）、アルキルチオ基（例えば、メチルチオ基等）、アルコキシカルボニル基（例えば、メトキシカルボニル基、エトキシカルボニル基、２−ヒドロキシエトキシカルボニル基等）、カルバモイル基（例えば、カルバモイル基、メチルカルバモイル基、エチルカルバモイル基、２−ヒドロキシエチルカルバモイル基、ジメチルカルバモイル基、４−カルボキシフェニルカルバモイル基等）が挙げられる。
【０１４８】
Ｌ１、Ｌ２およびＬ３で表されるメチン基は、置換基を有してもよい。置換基の例としては、酸性核Ａの置換基として先に説明したものと同様である、ｎは０、１または２を表し、好ましくは０または１、特に好ましくは０である。
【０１４９】
Ｘ１で表される原子は、酸素原子、硫黄原子、セレン原子であり、好ましくは酸素原子、硫黄原子であり、特に好ましくは酸素原子である。
【０１５０】
Ｒ１１、Ｒ１２では、水素原子またはアルキル基である。アルキル基としては好ましくは炭素数１〜８のアルキル基であり、例えば、メチル基、エチル基、ヘキシル基、ｔ−オクチル基などが挙げられる。またＲ１１とＲ１２は、互いに結合して環を形成してもよい。Ｒ１３またはＲ１４で表されるアルキル基としては、炭素数１〜６のアルキル基が好ましく、具体的にはメチル基、エチル基、ｔ−ブチル基、ヘキシル基などが挙げられる。
【０１５１】
上記したこれらの基は、ハロゲン原子（例えば、塩素原子、臭素原子、フッ素原子、ヨウ素原子等）、アルコキシ基（例えば、メトキシ基、エトキシ基、１，１−ジメチルエトキシ基、ｎ−ヘキシルオキシ基、ｎ−ドデシルオキシ基等）、アリールオキシ基（例えば、フェノキシ基、ナフチルオキシ基等）、アリール基（例えば、フェニル基、ナフチル基等）、アルコキシカルボニル基（例えば、メトキシカルボニル基、エトキシカルボニル基、ｎ−ブトキシカルボニル基、２−エチルヘキシルオキシカルボニル基等）、アリールオキシカルボニル基（例えば、フェノキシカルボニル基、ナフチルオキシカルボニル基等）、アルケニル基（例えば、ビニル基等）、アルキニル基（例えば、プロパルギル基等）、複素環基（例えば、２−ピリジル基、３−ピリジル基、４−ピリジル基、モルホリル基、ピペリジル基、ピペラジル基、フリル基等）、アミノ基（例えば、アミノ基、Ｎ，Ｎ−ジメチルアミノ基、アニリノ基等）、スルホンアミド基（例えば、メチルスルホニルアミノ基、エチルスルホニルアミノ基、ｎ−ブチルスルホニルアミノ基、ｎ−オクチルスルホニルアミノ基、フェニルスルホニルアミノ基等）、アシル基（例えば、アセチル基、ベンゾイル基、プロパノイル基、オクタノイル基等）、カルバモイル基（例えば、カルバモイル基、Ｎ−メチルカルバモイル基、Ｎ，Ｎ−ジエチルカルバモイル基、Ｎ−メタンスルホニルカルバモイル基、Ｎ−アセチルカルバモイル基等）、スルホニル基（例えば、メタンスルホニル基、トリフルオロメタンスルホニル基、ベンゼンスルホニル基、ｐ−トルエンスルホニル基等）、スルファモイル基（例えば、スルファモイル基、Ｎ，Ｎ−ジメチルスルファモイル基、モルフォリノスルホニル基、Ｎ−エチルスルファモイル基等）、アシルアミノ基（例えばアセトアミド基、トリフルオロアセトアミド基、ベンズアミド基、チエノカルボニルアミノ基、ベンゼンスルフォンアミド基等）、ヒドロキシ基、シアノ基、スルホ基、カルボキシ基等によって更に置換されていてもよく、互いに結合して環を形成してもよい。
【０１５２】
一般式（３）で表される化合物としては、特開２０００−２７５７８２号公報に記載の例示化合物２−１〜２−３４が挙げられる。以下に数例の例示化合物を示す。
【０１５３】
【化１３】
2004101804.tif 000012
【０１５４】
上記一般式（１）、一般式（２）、一般式（３）で表される化合物は染料として用いる。したがって、以下では本発明に係る染料ともいう。本発明に係る染料の添加方法は、水溶液で添加するほかに、有機溶媒に溶解して添加してもよい。また、サンドミルやボールミル、或いはインペラー分散により微粒子にして添加することができるが、好ましくは微粒子添加である。固体微粒子分散体を製造する方法としては、特開昭５２−９２７１６号公報、同５５−１５５３５０号公報、同５５−１５５３５１号公報、同６３−１９７９４３号公報、特開平３−１８２７４３号公報、世界特許ＷＯ８８／０４７９４号公報等に記載された方法を用いることができる。具体的には、ボールミル、遊星ミル、振動ミル、サンドミル、ローラーミル、ジェットミル、ディスクインペラーミル等の微分散機を用いて製造することができる。また、固体微粒子分散される本発明に係る染料が、比較的低ｐＨで水不溶性であり比較的高ｐＨで水可溶性である場合、該染料を弱アルカリ性水溶液に溶解した後、ｐＨを下げて弱酸性とすることにより微粒子状固体を析出させる方法や、該染料の弱アルカリ性溶解液と酸性水溶液を、ｐＨを調整しながら同時に混合して微粒子状固体を作製する方法により本発明に係る染料の分散体を得ることができる。
【０１５５】
本発明に係る染料の固体微粒子分散体は単独で用いてもよく、２種以上を混合して用いてもよく、他の染料の固体微粒子分散体と混合して使用してもよい。２種以上を混合使用する場合には、それぞれ単独に分散した後混合してもよく、また、同時に分散することもできる。
【０１５６】
本発明に係る染料の固体微粒子分散体を、水系分散媒の存在下で製造する場合、分散中ないしは分散後に、界面活性剤を共存させるのが好ましい。このような界面活性剤としては、アニオン性界面活性剤、ノニオン性界面活性剤、カチオン性界面活性剤および両性界面活性剤の何れでも使用できるが、好ましくは、アルキルスルホン酸塩、アルキルベンゼンスルホン酸塩、アルキルナフタレンスルホン酸塩、アルキル硫酸エステル類、スルホ琥珀酸エステル類、スルホアルキルポリオキシエチレンアルキルフェニルエーテル類、Ｎ−アシル−Ｎ−アルキルタウリン類などのアニオン性界面活性剤およびサポニン、アルキレンオキサイド誘導体、糖のアルキルエステル類などのノニオン性界面活性剤である。特に好ましくは、上記のアニオン性界面活性剤である。界面活性剤の具体例としては、例えば特願平５−２７７０１１号明細書３２〜４６頁に記載の１〜３２の化合物が挙げられる。
【０１５７】
アニオン性界面活性剤および／またはノニオン性界面活性剤の使用量は、界面活性剤の種類あるいは本発明に係る染料の分散液条件などによって一様ではないが、通常、本発明に係る染料１ｇ当たり０．１〜２０００ｍｇでよく、好ましくは０．５〜１０００ｍｇ、更に好ましくは１〜５００ｍｇでよい。
【０１５８】
本発明に係る染料の分散液での濃度としては、０．０１〜１０質量％となるように使用されるのが好ましく、特に好ましくは０．１〜５質量％である。界面活性剤の添加位置は、本発明に係る染料の分散開始前に添加するのがよく、また、必要によっては分散終了後に更に本発明に係る染料分散液に添加してもよく、更にそれらを組み合わせてもよい。
【０１５９】
これらアニオン性界面活性剤またはノニオン性界面活性剤は、それぞれ単独で使用してもよく、また、それぞれ２種以上を組み合わせてもよく、さらに両者の界面活性剤を組み合わせてもよい。
【０１６０】
本発明に係る染料の固体微粒子分散体は、平均粒子径が０．０１〜５μｍとなるように分散することが好ましく、更に好ましくは０．０１〜１μｍ、特に好ましくは０．０１〜０．５μｍである。また、粒子サイズ分布の変動係数としては５０％以下であることが好ましく、更に好ましくは４０％以下、特に好ましくは３０％以下となる固体微粒子分散体である。ここで、粒子サイズ分布の変動係数は、下記の式で表される値である。
【０１６１】
（粒径の標準偏差）／（粒径の平均値）×１００
本発明に係る染料の固体微粒子分散体は、分散開始前または分散終了後に、写真構成層のバインダーとして用いられる親水性コロイドを添加することができる。親水性コロイドとしては、ゼラチンを用いるのが有利であるが、その他にも、フェニルカルバミル化ゼラチン、アシル化ゼラチン、フタル化ゼラチン等のゼラチン誘導体；ゼラチンと重合可能なエチレン基を持つモノマーとのグラフトポリマー；カルボキシメチルセルロース、ヒドロキシメチルセルロース、セルロース硫酸エステル等のセルロース誘導体；ポリビニルアルコール、部分酸化されたポリビニルアセテート、ポリアクリルアミド、ポリ−Ｎ，Ｎ−ジメチルアクリルアミド、ポリ−Ｎ−ビニルピロリドン、ポリメタクリル酸などの合成親水性ポリマー；寒天、アラビアゴム、アルギン酸、アルブミン、カゼイン等を用いることができる。これらは、２種以上組み合わせて使用してよい。
【０１６２】
本発明に係る染料の固体微粒子分散体に添加する親水性コロイドの添加量としては、質量百分率で０．１〜１２％となるように添加するのが好ましく、更に好ましくは０．５〜８％である。
【０１６３】
本発明に係る染料の分散物は、ハロゲン化銀カラー反転写真感光材料を構成する層のうち感光性乳剤層にも、乳剤層上層、乳剤層下層、保護層、支持体下塗層、バッキング層などの非感光性親水性コロイド層にも用いることができる。非感光性層に添加することが好ましい。青感色性層と緑感色性層の間の非感光性層に添加することがより好ましい。
【０１６４】
本発明に係る染料の好ましい使用量は、一様では本発明の効果が発揮できるような量を使用することが好ましい。本発明に係る染料の種類、本発明のハロゲン化銀カラー反転写真感光材料の求められる特性等により、一概には決められないが、光学濃度が０．０５〜３．０になるように使用されることが好ましい。また、質量で表現すれば、概ね、ハロゲン化銀カラー反転写真感光材料１ｍ２当たり１ｍｇ〜１ｇであり、更に好ましくは５〜８００ｍｇ、特に好ましくは１０〜５００ｍｇである。
【０１６５】
本発明に係る染料をＹＣコロイド銀を組み合わせて使用する場合、その使用量の比は、５：９５〜９５：５で有ることが好ましく、１０：９０〜９０：１０がより好ましく、更に２０：８０〜８０：２０が好ましい。
【０１６６】
写真構成層のバインダーとして用いられる親水性コロイドとしてはゼラチンが好ましく、その塗布量としては好ましくは、ハロゲン化銀カラー反転写真感光材料１ｍ２当たり０．１〜２．０ｇである。
【０１６７】
本発明のハロゲン化銀カラー反転写真感光材料に用いられる親水性コロイドとしてのゼラチンは、一般に牛骨、牛皮、豚皮などを原料として製造され、コラーゲンからの製造工程において、石灰などによる処理を伴うアルカリ処理ゼラチン、および塩酸などによる処理を伴う酸処理ゼラチンがあるが、いずれを用いてもよい。これらのゼラチンの製法、性質等の詳細については、例えば、Ａｒｔｈｕｒ　Ｖｅｉｓ著「Ｔｈｅ　Ｍａｃｒｏｍｏｌｅｃｕｌａｒ　Ｃｈｅｍｉｓｔｒｙｏｆ　Ｇｅｌａｔｉｎ」、１８７〜２１７頁（１９６４）（ＡｃａｄｅｍｉｃＰｒｅｓｓ）、Ｔ．Ｈ．Ｊａｍｅｓ著「Ｔｈｅ　Ｔｈｅｏｒｙ　ｏｆ　ｔｈｅｐｈｏｔｏｇｒａｐｈｉｃ　Ｐｒｏｃｅｓｓ」４ｔｈ．ｅｄ．，５５頁（１９７７）（Ｍａｃｍｉｌｌａｎ）、「にかわとゼラチン」日本にかわゼラチン工業組合発行（１９８７）、「写真工学の基礎　銀塩写真編」１１９〜１２４頁（コロナ社）等に記載されている。ゼラチンのゼリー強度（ＰＡＧＩ法による）は、好ましくは２５０ｇ以上である。ゼラチンのカルシウム含量（ＰＡＧＩ法による）は、好ましくは４０００ｐｐｍ以下であり、特に好ましくは３０００ｐｐｍ以下である。
【０１６８】
また、ゼラチンは、硬膜剤によって硬膜され、塗布膜の膨潤率、膜強度は写真感光材料中の硬膜剤量によって調整できる。硬膜剤としては、例えば、アルデヒド類（ホルムアルデヒド、グリオキザール、グルタールアルデヒド等）、ムコハロゲノ酸（ムコクロル酸、ムコフェノキシクロル酸等）、エポキシ化合物、活性ハロゲン化合物（２，４−ジクロロ−６−ヒドロキシ−ｓ−トリアジン等）、活性ビニル誘導体（１，３，５−トリアクリロイルヘキサヒドロ−ｓ−トリアジン、ビス（ビニルスルホニル）メチルエーテル、Ｎ，Ｎ′−メチレンビス（β−ビニルスルホニル（プロピオンアミド））等）、エチレンイミン類、カルボジイミド類、メタンスルホン酸エステル類、イソオキサゾール類等の有機硬膜剤、クロム明ばん等の無機硬膜剤、米国特許第３，０５７，７２３号明細書、同３，３９６，０２９号明細書、同４，１６１，４０７号明細書等に記載されている高分子硬膜剤等を用いることができ、単独または組み合わせて用いられる。
【０１６９】
本発明のハロゲン化銀カラー反転写真感光材料の構成層である非感光性層に含有される可視光吸収染料は、水溶性染料、油溶性染料、アルカリ可溶性染料や、固体微粒子分散による方法で添加する染料等の他に、イエローコロイド銀やマゼンタコロイド銀等の微粒子コロイド銀でもよい。また、増感色素や増感色素を吸着させたハロゲン化銀粒子でもよく、上記の何れかの染料、コロイド銀等の内、少なくとも１つ、もしくは、それ以上を組み合わせて使用することができる。
【０１７０】
本発明に用いられる水溶性染料としては、通常のカラー感光材料に用いられる公知のものが利用できる。中でもオキソノール系、メロシアニン系、ベンジリデン系、アントラキノン系、シアニン系、スチリル系、アゾ系、ヘミオキソノール系等の染料が好ましく、特にスルホ基、カルボキシル基等の酸性基を有するものが好ましい。
【０１７１】
本発明で用いることができるハロゲン化銀乳剤としては、特開昭６１−６６４３号公報、同６１−１４６３０号公報、同６１−１１２１４２号公報、同６２−１５７０２４号公報、同６２−１８５５６号公報、同６３−９２９４２号公報、同６３−１５１６１８号公報、同６３−１６３４５１号公報、同６３−２２０２３８号公報、同６３−３１１２４４号公報、ＲＤ３８９５７のＩ項およびＩＩＩ項、ＲＤ４０１４５のＸＶ項等を参考にして適切な条件を選択して製造されたものを利用することができる。
【０１７２】
上記ハロゲン化銀乳剤を用いてハロゲン化銀カラー反転写真感光材料を構成する際には、ハロゲン化銀乳剤は、物理熟成、化学熟成および分光増感を行ったものを使用する。
【０１７３】
このような工程で使用される添加剤は、リサーチ・ディスクロージャー（ＲＤ）３８９５７のＩＶおよびＶ項、ＲＤ４０１４５のＸＶ項等に記載されている。
【０１７４】
本発明に使用できる公知の写真用添加剤も、同じくＲＤ３８９５７のＩＩ〜Ｘ項項、ＲＤ４０１４５のＩ〜ＸＩＩＩ項のものを用いることができる。
【０１７５】
本発明のハロゲン化銀カラー反転写真感光材料には、赤、緑および青感光性ハロゲン化銀乳剤層を設け、各層に色素形成カプラーを含有させることができる。これら各層に含まれる色素形成カプラーから形成される発色色素は、分光吸収極大が少なくとも２０ｎｍ離れていることが好ましい。カプラーとしては、シアン色素形成カプラー、マゼンタ色素形成カプラー、イエロー色素形成カプラーを用いることが好ましい。各乳剤層とカプラーの組み合わせとしては、通常、イエロー色素形成カプラーと青感光性層、マゼンタ色素形成カプラーと緑感光性層、シアン色素形成カプラーと赤感光性層の組み合わせが用いられるが、これら組み合わせに限られるものではなく、他の組み合わせであってもよい。
【０１７６】
本発明においてはＤＩＲ化合物を用いることができる。用いることのできるＤＩＲ化合物の具体例としては、例えば、特開平４−１１４１５３号公報に記載のＤ−１〜Ｄ−３４が挙げられ、本発明はこれらの化合物を好ましく用いることができる。そのほかに、例えば、米国特許第４，２３４，６７８号明細書、同第３，２２７，５５４号明細書、同第３，６４７，２９１号明細書、同第３，９５８，９９３号明細書、同第４，４１９，８８６号明細書、同第３，９３３，５００号明細書、特開昭５７−５６８３７号公報、同５１−１３２３９号公報、米国特許第２，０７２，３６３号明細書、同第２，０７０，２６６号明細書、ＲＤ４０１４５のＸＩＶ項などに記載されているものを挙げることができる。
【０１７７】
また、本発明で用いることができる色素形成カプラーの具体例は、ＲＤ４０１４５のＩＩ項等に記載されている。
【０１７８】
本発明のハロゲン化銀カラー反転写真感光材料に使用することのできる添加剤は、ＲＤ４０１４５のＶＩＩＩ項に記載されている分散法などにより添加することができる。
【０１７９】
本発明のハロゲン化銀カラー反転写真感光材料は、前述のＲＤ３８９５７のＸＩ項に記載されるフィルター層や中間層等の補助層を設けることができる。
【０１８０】
本発明のハロゲン化銀カラー反転写真感光材料は、前述のＲＤ３８９５７のＸＩ項に記載の順層、逆層、ユニット構成等の様々な層構成を採ることができる。
【０１８１】
本発明のハロゲン化銀カラー反転写真感光材料を現像処理するには、例えば、Ｔ．Ｈ．ジェームズ著、セオリイ　オブ　ザ　ホトグラフイック　プロセス第４版（Ｔｈｅ　Ｔｈｅｏｒｙ　ｏｆ　Ｔｈｅ　Ｐｈｏｔｏｇｒａｆｉｃ　Ｐｒｏｃｅｓｓ　Ｆｏｒｔｈ　Ｅｄｉｔｉｏｎ）第２９１頁〜第３３４頁およびジャーナル　オブ　ザ　アメリカン　ケミカル　ソサエティ（Ｊｏｕｒｎａ１　ｏｆ　ｔｈｅ　Ａｍｅｒｉｃａｎ　Ｃｈｅｍｉｃａｌ　Ｓｏｃｉｅｔｙ）第７３巻、第３，１００頁（１９５１）に記載されている、それ自体公知の現像剤を使用することができ、また、前述のＲＤ３８９５７のＸＶＩＩ〜ＸＸ項およびＲＤ４０１４５のＸＸＩＩＩ項に記載された通常の方法によって、現像処理することができる。
【０１８２】
本発明のハロゲン化銀カラー反転写真感光材料には、例えば、写真感光材料の種類・製造番号、メーカー名、乳剤Ｎｏ．等の写真感光材料に関する各種の情報、例えば、撮影日・時、絞り、露出時間、照明の条件、使用フィルター、天候、撮影枠の大きさ、撮影機の機種、アナモルフィックレンズの使用等のカメラ撮影時の各種の情報、例えば、プリント枚数、フィルターの選択、顧客の色の好み、トリミング枠の大きさ等のプリント時に必要な各種の情報、プリント時に得られた同様の各種の情報、その他顧客情報等を入力するために、磁気記録層を設けてもよい。
【０１８３】
本発明においては、磁気記録層は支持体に対して写真構成層とは反対側に塗設されることが好ましく、支持体側から順に、下引き層、帯電防止層（導電層）、磁気記録層、滑り層が構成されることが好ましい。
【０１８４】
磁気記録層に用いられる磁性体微粉末としては、金属磁性体粉末、酸化鉄磁性体粉末、Ｃｏドープ酸化鉄磁性体粉末、二酸化クロム磁性体粉末、バリウムフェライト磁性体粉末などが使用できる。これらの磁性体粉末の製法は既知であり、公知の方法に従って製造することができる。
【０１８５】
磁気記録層の光学濃度は、写真画像への影響を考えると小さいことが好ましく、１．５以下、より好ましくは０．２以下、特に好ましくは０．１以下である。光学濃度の測定法は、コニカ（製）サクラ濃度計ＰＤＡ−６５を用い、ブルー光を透過するフィルターを用いて、４３６ｎｍａの波長の光を塗膜に垂直に入射させ、該塗膜による光の吸収を算出する方法による。
【０１８６】
磁気記録層のハロゲン化銀カラー反転写真感光材料１ｍ２当たりの磁化量は３×１０−２ｅｍｕ以上であることが好ましい。該磁化量は、東英工業製試料振動型磁束計（ＶＳＭ−３）を用いて、一定体積の塗膜の塗布方向に外部磁界１０００Ｏｅで一度飽和させた後外部磁界を減少させて０にした時の磁束密度（残留磁束密度）を計測して、これをハロゲン化銀カラー反転写真感光材料１ｍ２当たりに含まれる透明磁性層の体積に換算して求めることができる。透明磁性層の単位面積当たりの磁化量が３×１０−２ｅｍｕより小さいと磁気記録の入出力に支障をきたす。
【０１８７】
磁気記録層の厚みは、０．０１〜２０μｍが好ましく、より好ましくは０．０５〜１５μｍ、更に好ましくは０．１〜１０μｍである。
【０１８８】
磁気記録層を構成するバインダーとしては、ビニル系樹脂、セルロースエステル系樹脂、ウレタン系樹脂、ポリエステル系樹脂等が好ましく用いられる。また、水系エマルジョン樹脂を用いて、有機溶剤を用いることなく水系塗布によってバインダーを形成することも好ましい。更にこれらのバインダーは、硬化剤による硬化、熱硬化、電子線硬化等によって物理的特性を調整することが必要である。特に、ポリイソシアネート型硬化剤の添加による硬化が好ましい。
【０１８９】
磁気記録層中には、磁気ヘッドの目づまりを防止するために研磨剤が添加されることが必要であり、非磁性金属酸化物粒子、特にアルミナ微粒子の添加が好ましい。
【０１９０】
本発明のハロゲン化銀カラー反転写真感光材料の支持体としては、ポリエチレンテレフタレート（ＰＥＴ）、ポリエチレンナフタレート（ＰＥＮ）等のポリエステルフィルム、セルローストリアセテートフィルム、セルロースジアセテートフィルム、ポリカーボネートフィルム、ポリスチレンフィルム、ポリオレフィンフィルム等を挙げることができる。特に特開平１−２４４４４６号公報、同１−２９１２４８号公報、同１−２９８３５０号公報、同２−８９０４５号公報、同２−９３６４１号公報、同２−１８１７４９号公報、同２−２１４８５２号公報、同２−２９１１３５号公報等に示されるような含水率の高いポリエステルを用いると支持体を薄膜化しても現像処理後の巻癖回復性に優れる。また、前述のＲＤ３８９５７のＸＶ項等に記載される公知の支持体を用いることができる。
【０１９１】
本発明のハロゲン化銀カラー反転写真感光材料は、ＺｎＯ、Ｖ２Ｏ５、ＴｉＯ２、ＳｎＯ２、Ａｌ２Ｏ３、Ｉｎ２Ｏ３、ＳｉＯ２、ＭｇＯ、ＢａＯ、ＭｏＯ３等の金属酸化物粒子を含有する導電層を有するのが好ましく、金属酸化物粒子は、酸素欠陥を含むものおよび用いられる金属酸化物に対してドナーを形成する異種原子を少量含むもの等が一般的に言って導電性が高いので好ましく、特に後者はハロゲン化銀乳剤にカブリを与えないので好ましい。前記導電層や下引き層のバインダーとしては、磁気記録層と同様のものが利用できる。また、磁気記録層の上に滑り層として、高級脂肪酸エステル、高級脂肪酸アミド、ポリオルガノシロキサン、流動パラフィン、ワックス類等を塗設することが好ましい。
【０１９２】
また、撮影画面の縦横比（アスペクト比）は限定されず、従来の１２６サイズの１：１、ハーフサイズの１：１．４、１３５（標準）サイズの１：１．５、ハイビジョンタイプの１：１．８、パノラマタイプの１：３など各種のものに利用できる。
【０１９３】
本発明のハロゲン化銀カラー反転写真感光材料をロール状の形態で使用する場合には、カートリッジに収納した形態を採るのが好ましい。カートリッジとして最も一般的なものは現在の１３５フォーマットのパトローネである。その他、実開昭５８−６７３２９号公報、同５８−１９５２３６号公報、特開昭５８−１８１０３５号公報、同５８−１８２６３４号公報、米国特許４，２２１，４７９号明細書、特開平１−２３１０４５号公報、同２−１７０１５６号公報、同２−１９９４５１号公報、同２−１２４５６４号公報、同２−２０１４４１号公報、同２−２０５８４３号公報、同２−２１０３４６号公報、同２−２１１４４３号公報、同２−２１４８５３号公報、同２−２６４２４８号公報、同３−３７６４５号公報、同３−３７６４６号公報、米国特許第４，８４６，４１８号明細書、同４，８４８，６９３号明細書、同４，８３２，２７５号明細書等で提案されたカートリッジも使用できる。また、特開平５−２１０２０１号公報の「小型の写真用ロールフィルムパトローネとフィルムカメラ」に適用することができる。
【０１９４】
【実施例】
以下、実施例を挙げて本発明を詳細に説明するが、本発明の態様はこれに限定されるものではない。
【０１９５】
（実施例１）
下引き加工したセルローストリアセテートフィルム支持体上に、下記組成の各層を支持体側より順次塗布して、試料Ｎｏ．１０１を作製した。
【０１９６】
各成分の塗布量はｇ／ｍ２で示す。但し、ハロゲン化銀については銀に換算した塗布量で示す。
第１層（ハレーション防止層）
黒色コロイド銀　　　　　　　　　　　　　　　　　　　　　　　　０．２６
紫外線吸収剤Ｕ−１　　　　　　　　　　　　　　　　　　　　　　　０．３
ＡＦ−１　　　　　　　　　　　　　　　　　　　　　　　　　　　０．０３
Ｏｉｌ−１　　　　　　　　　　　　　　　　　　　　　　　　　　０．４５
ゼラチン　　　　　　　　　　　　　　　　　　　　　　　　　　　２．１８
第２層（中間層−１）
Ｏｉｌ−１　　　　　　　　　　　　　　　　　　　　　　　　　　０．２５
ゼラチン　　　　　　　　　　　　　　　　　　　　　　　　　　　０．６７
第３層（低感度赤感光性ハロゲン化銀乳剤層）
ＥＭ−１（分光増感色素Ｓ−１、Ｓ−２、Ｓ−３による分光増感と最適に化学増感を施した）　　　　　　　　　　　　　　　　　　　　　　　　　０．６８
色素形成カプラーＣ−１　　　　　　　　　　　　　　　　　　　　０．１７
高沸点溶媒Ｏ−１　　　　　　　　　　　　　　　　　　　　　　　０．０４
ＡＦ−１　　　　　　　　　　　　　　　　　　　　　　　　　　　０．０７
ゼラチン　　　　　　　　　　　　　　　　　　　　　　　　　　　１．２４
第４層（中感度赤感光性ハロゲン化銀乳剤層）
ＥＭ−２（分光増感色素Ｓ−１、Ｓ−２、Ｓ−３による分光増感と最適に化学増感を施した）　　　　　　　　　　　　　　　　　　　　　　　　　０．５４
色素形成カプラーＣ−１　　　　　　　　　　　　　　　　　　　　０．３５
高沸点溶媒Ｏ−１　　　　　　　　　　　　　　　　　　　　　　　０．０９
ＡＦ−１　　　　　　　　　　　　　　　　　　　　　　　　　　　０．０３
ゼラチン　　　　　　　　　　　　　　　　　　　　　　　　　　　０．７４
第５層（高感度赤感光性ハロゲン化銀乳剤層）
ＥＭ−３（分光増感色素Ｓ−１、Ｓ−２、Ｓ−３による分光増感と最適に化学増感を施した）　　　　　　　　　　　　　　　　　　　　　　　　　０．５９
色素形成カプラーＣ−１　　　　　　　　　　　　　　　　　　　　０．７４
高沸点溶媒Ｏ−１　　　　　　　　　　　　　　　　　　　　　　　０．１９
ＡＦ−１　　　　　　　　　　　　　　　　　　　　　　　　　　　０．０２
ゼラチン　　　　　　　　　　　　　　　　　　　　　　　　　　　１．６９
第６層（中間層−２）
ＤＭ−１　　　　　　　　　　　　　　　　　　　　　　　　　　　０．０７
ＡＳ−１　　　　　　　　　　　　　　　　　　　　　　　　　　　０．２１
高沸点溶媒Ｏ−１　　　　　　　　　　　　　　　　　　　　　　　０．２６
ゼラチン　　　　　　　　　　　　　　　　　　　　　　　　　　　０．８９
第７層（中間層−３）
ゼラチン　　　　　　　　　　　　　　　　　　　　　　　　　　　０．６７
第８層（低感度緑感光性ハロゲン化銀乳剤層）
ＥＭ−４（分光増感色素Ｓ−４、Ｓ−５による分光増感と最適に化学増感を施した）　　　　　　　　　　　　　　　　　　　　　　　　　　　　　０．５４
色素形成カプラーＭ−１　　　　　　　　　　　　　　　　　　　　０．１１
高沸点溶媒Ｏ−１　　　　　　　　　　　　　　　　　　　　　　　０．０３
ＡＦ−１　　　　　　　　　　　　　　　　　　　　　　　　　　　０．０７
ゼラチン　　　　　　　　　　　　　　　　　　　　　　　　　　　１．２４
第９層（中感度緑感光性ハロゲン化銀乳剤層）
ＥＭ−５（分光増感色素Ｓ−４、Ｓ−５による分光増感と最適に化学増感を施した）　　　　　　　　　　　　　　　　　　　　　　　　　　　　　０．４１
ＥＭ−６（分光増感色素Ｓ−４、Ｓ−５による分光増感と最適に化学増感を施した）　　　　　　　　　　　　　　　　　　　　　　　　　　　　　０．１０
色素形成カプラーＭ−１　　　　　　　　　　　　　　　　　　　　０．２０
高沸点溶媒Ｏ−１　　　　　　　　　　　　　　　　　　　　　　　０．０６
ＡＦ−１　　　　　　　　　　　　　　　　　　　　　　　　　　　０．０１
ゼラチン　　　　　　　　　　　　　　　　　　　　　　　　　　　０．６７
第１０層（高感度緑感光性ハロゲン化銀乳剤層）
ＥＭ−６（分光増感色素Ｓ−４、Ｓ−５による分光増感と最適に化学増感を施した）　　　　　　　　　　　　　　　　　　　　　　　　　　　　　０．４６
ＥＭ−４（分光増感色素Ｓ−４、Ｓ−５による分光増感と最適に化学増感を施した）　　　　　　　　　　　　　　　　　　　　　　　　　　　　　０．０３
色素形成カプラーＭ−１　　　　　　　　　　　　　　　　　　　　０．４４
高沸点溶媒Ｏ−１　　　　　　　　　　　　　　　　　　　　　　　０．１３
ＡＦ−１　　　　　　　　　　　　　　　　　　　　　　　　　　　０．０１
ゼラチン　　　　　　　　　　　　　　　　　　　　　　　　　　　０．９０
第１１層（中間層−５、イエローフィルター層）
ＤＹ−１　　　　　　　　　　　　　　　　　　　　　　　　　　　０．１３
ＤＹ−２　　　　　　　　　　　　　　　　　　　　　　　　　　　０．０８
ＡＳ−１　　　　　　　　　　　　　　　　　　　　　　　　　　　０．２０
高沸点溶媒Ｏ−１　　　　　　　　　　　　　　　　　　　　　　　０．２５
ＤＳ−１　　　　　　　　　　　　　　　　　　　　　　　　　　　０．０１
ゼラチン　　　　　　　　　　　　　　　　　　　　　　　　　　　０．９８
第１２層（低感度青感光性ハロゲン化銀乳剤層）
ＥＭ−７（分光増感色素Ｓ−６、Ｓ−７による分光増感と最適に化学増感を施した）　　　　　　　　　　　　　　　　　　　　　　　　　　　　　０．２７
ＥＭ−８（分光増感色素Ｓ−６、Ｓ−７による分光増感と最適に化学増感を施した）　　　　　　　　　　　　　　　　　　　　　　　　　　　　　０．０７
色素形成カプラーＹ−１　　　　　　　　　　　　　　　　　　　　０．３８
高沸点溶媒Ｏ−１　　　　　　　　　　　　　　　　　　　　　　　０．０６
ＡＦ−１　　　　　　　　　　　　　　　　　　　　　　　　　　　０．０２
ゼラチン　　　　　　　　　　　　　　　　　　　　　　　　　　　１．０４
第１３層（中感度青感光性ハロゲン化銀乳剤層）
ＥＭ−７（分光増感色素Ｓ−６、Ｓ−７による分光増感と最適に化学増感を施した）　　　　　　　　　　　　　　　　　　　　　　　　　　　　　０．０９
ＥＭ−８（分光増感色素Ｓ−６、Ｓ−７による分光増感と最適に化学増感を施した）　　　　　　　　　　　　　　　　　　　　　　　　　　　　　０．０９
ＥＭ−９（分光増感色素Ｓ−６、Ｓ−７による分光増感と最適に化学増感を施した）　　　　　　　　　　　　　　　　　　　　　　　　　　　　　０．０４
色素形成カプラーＹ−１　　　　　　　　　　　　　　　　　　　　０．３３
高沸点溶媒Ｏ−１　　　　　　　　　　　　　　　　　　　　　　　０．０５
ゼラチン　　　　　　　　　　　　　　　　　　　　　　　　　　　０．８２
第１４層（高感度青感光性ハロゲン化銀乳剤層）
ＥＭ−８（分光増感色素Ｓ−６、Ｓ−７による分光増感と最適に化学増感を施した）　　　　　　　　　　　　　　　　　　　　　　　　　　　　　０．２３
ＥＭ−９（分光増感色素Ｓ−６、Ｓ−７による分光増感と最適に化学増感を施した）　　　　　　　　　　　　　　　　　　　　　　　　　　　　　０．２３
色素形成カプラーＹ−１　　　　　　　　　　　　　　　　　　　　０．８９
高沸点溶媒Ｏ−１　　　　　　　　　　　　　　　　　　　　　　　０．１３
ゼラチン　　　　　　　　　　　　　　　　　　　　　　　　　　　１．４５
第１５層（第２保護層）
平均粒径０．０４μｍ、沃化銀２モル％を含む沃臭化銀ハロゲン化銀乳剤０．０６
ＡＳ−１　　　　　　　　　　　　　　　　　　　　　　　　　　　０．１８
紫外線吸収剤Ｕ−１　　　　　　　　　　　　　　　　　　　　　　　０．５
紫外線吸収剤Ｕ−２　　　　　　　　　　　　　　　　　　　　　　０．１１
高沸点溶媒Ｏ−１　　　　　　　　　　　　　　　　　　　　　　　０．２２
ゼラチン　　　　　　　　　　　　　　　　　　　　　　　　　　　２．２７
第１６層（第１保護層）
ＰＭ−１　　　　　　　　　　　　　　　　　　　　　　　　　　　０．０７
ＰＭ−２　　　　　　　　　　　　　　　　　　　　　　　　　　　０．０２
ＷＡＸ−１　　　　　　　　　　　　　　　　　　　　　　　　　　０．０２
ゼラチン　　　　　　　　　　　　　　　　　　　　　　　　　　　０．５５
なお、上記組成物の他にゼラチン硬化剤Ｈ−１、界面活性剤ＳＡ−１、ＳＡ−２を含む塗布助剤、防腐剤ＤＩ−１、感度調整のための水溶性染料Ｆ−１、Ｆ−２、Ｆ−３、他ＤＳ−２、ＤＳ−３、ＤＳ−４、ＤＳ−５、ＤＳ−６、ＳＣ−１、ＳＣ−２、Ｆ−４等各化合物を加えた。
【０１９７】
上記試料に用いた組成物の構造式は下記の通りである。
【０１９８】
【化１４】
2004101804.tif 000013
【０１９９】
【化１５】
2004101804.tif 000014
【０２００】
【化１６】
2004101804.tif 000015
【０２０１】
【化１７】
2004101804.tif 000016
【０２０２】
【化１８】
2004101804.tif 000017
【０２０３】
【化１９】
2004101804.tif 000018
【０２０４】
【化２０】
2004101804.tif 000019
【０２０５】
試料Ｎｏ．１０１より第５層の乳剤ＥＭ−３、第１０層の乳剤ＥＭ−６、第１４層の乳剤ＥＭ−８、ＥＭ−９の塗布量を各１５％増量して塗布した以外は、試料Ｎｏ．１０１と同様にして試料Ｎｏ．１０２を作製した。
【０２０６】
試料Ｎｏ．１０２より第３層の乳剤ＥＭ−１をＥＭ−１と同じ分光増感色素による分光増感と最適に化学増感を施したＥＭ−１０に変更し、また、第８層の乳剤ＥＭ−４をＥＭ−４と同じ分光増感色素による分光増感と最適に化学増感を施したＥＭ−１１に変更し、さらに、第１２層の乳剤ＥＭ−７をＥＭ−７と同じ分光増感色素による分光増感と最適に化学増感を施したＥＭ−１２に変更した以外は、試料Ｎｏ．１０２と同様にして試料Ｎｏ．１０３を作製した。
【０２０７】
試料Ｎｏ．１０３より第３層のＥＭ−１０に変えてＥＭ−１０に本明細書中の化合物（Ｒ−１）−１を１０ｍｇ／Ａｇ１モル添加した乳剤ＥＭ−１３を用い、また、第８層のＥＭ−１１に変えてＥＭ−１１に本明細書中の化合物（Ｒ−１）−１を１５ｍｇ／Ａｇ１モル添加した乳剤ＥＭ−１４を用いた以外は、試料Ｎｏ．１０３と同様にして試料Ｎｏ．１０４を作製した。
【０２０８】
試料Ｎｏ．１０１〜Ｎｏ．１０４に用いたＥＭ−１〜ＥＭ−１２に含有されるハロゲン化銀粒子の特性を表１に記す。
【０２０９】
【表１】
2004101804.tif 000020
【０２１０】
試料Ｎｏ．１０１〜Ｎｏ．１０４を常法に従い５４００Ｋの光源を用い、１／１００秒のウェッジ露光を行い、下記処理工程に従ってカラー反転現像処理を行い、感度、階調を評価した。上記４試料は全てハロゲン化銀カラー反転写真感光材料のＩＳＯ感度として８０以上でほぼ同等の感度を有するものであった。また、階調は、本明細書中に定義されるところのγｈ、γｓについて表２の結果を得た。また、同じく本明細書中に記載する方法により｜ＩＩＥｈ｜／｜ＩＩＥｓ｜を求めた。合わせて表２に結果を示す。
【０２１１】
【表２】
2004101804.tif 000021
【０２１２】
次いで、試料Ｎｏ．１０１〜Ｎｏ．１０４をブローニーサイズのフィルムに加工し、実写評価を行った。撮影シーンとして森、紅葉等を選び、得られたカラー反転写真画像について鮮明感についての被験者５名による官能評価を行った。視観察評価で行いその平均値を求めた。
【０２１３】
2004101804.tif 000022
本発明においては、◎と○を実用可能レベルと判断した。結果を表３に示す。
【０２１４】
【表３】
2004101804.tif 000023
【０２１５】
本発明の特性を有するハロゲン化銀カラー反転写真感光材料は上記官能評価において好ましい結果を得ており、また本発明の構成によりその好ましい特性が達成されている。
【０２１６】
〈現像処理工程〉
処理工程　　　　　　処理時間　　　　　　処理温度
第１現像　　　　　　　６分　　　　　　　３８℃
水　洗　　　　　　　　２分　　　　　　　３８℃
反　転　　　　　　　　２分　　　　　　　３８℃
発色現像　　　　　　　６分　　　　　　　３８℃
調　整　　　　　　　　２分　　　　　　　３８℃
漂　白　　　　　　　　６分　　　　　　　３８℃
定　着　　　　　　　　４分　　　　　　　３８℃
水　洗　　　　　　　　４分　　　　　　　３８℃
安　定　　　　　　　　１分　　　　　　　常　温
乾　燥
上記処理工程に用いた処理液組成は以下の通りである。
第１現像液
テトラポリ燐酸ナトリウム　　　　　　　　　　　　　　　　　　　　　２ｇ
亜硫酸ナトリウム　　　　　　　　　　　　　　　　　　　　　　　　２０ｇ
ハイドロキノン・モノスルホネート　　　　　　　　　　　　　　　　３０ｇ
炭酸ナトリウム（一水塩）　　　　　　　　　　　　　　　　　　　　３０ｇ
１−フェニル−４−メチル−４−ヒドロキシメチル−３−ピラゾリドン２ｇ
臭化カリウム　　　　　　　　　　　　　　　　　　　　　　　　　２．５ｇ
チオシアン酸カリウム　　　　　　　　　　　　　　　　　　　　　１．２ｇ
沃化カリウム（０．１％溶液）　　　　　　　　　　　　　　　　　　２ｍｌ
水を加えて１０００ｍｌに仕上げた。（ｐＨ　９．６０）
反転液
ニトリロトリメチレンホスホン酸・六ナトリウム塩　　　　　　　　　　３ｇ
塩化第一錫（二水塩）　　　　　　　　　　　　　　　　　　　　　　　１ｇ
ｐ−アミノフノェール　　　　　　　　　　　　　　　　　　　　　０．１ｇ
水酸化ナトリウム　　　　　　　　　　　　　　　　　　　　　　　　　８ｇ
氷酢酸　　　　　　　　　　　　　　　　　　　　　　　　　　　　１５ｍｌ
水を加えて１０００ｍｌに仕上げた。（ｐＨ　５．７５）
発色現像液
テトラポリ燐酸ナトリウム　　　　　　　　　　　　　　　　　　　　　３ｇ
亜硫酸ナトリウム　　　　　　　　　　　　　　　　　　　　　　　　　７ｇ
第三燐酸ナトリウム（二水塩）　　　　　　　　　　　　　　　　　　３６ｇ
臭化カリウム　　　　　　　　　　　　　　　　　　　　　　　　　　　１ｇ
沃化カリウム（０．１％溶液）　　　　　　　　　　　　　　　　　９０ｍｌ
水酸化ナトリウム　　　　　　　　　　　　　　　　　　　　　　　　　３ｇ
シトラジン酸　　　　　　　　　　　　　　　　　　　　　　　　　１．５ｇ
Ｎ−エチル−Ｎ−（β−メタンスルホンアミドエチル）−３−メチル−４−ア
ミノアニリン・硫酸塩　　　　　　　　　　　　　　　　　　　　　　　１１ｇ
２，２−エチレンジチオジエタノール　　　　　　　　　　　　　　　　１ｇ
水を加えて１０００ｍｌに仕上げた。（ｐＨ　１１．７０）
調製液
亜硫酸ナトリウム　　　　　　　　　　　　　　　　　　　　　　　１２ｇ
エチレンジアミン四酢酸ナトリウム（二水塩）　　　　　　　　　　　８ｇ
チオグリセリン　　　　　　　　　　　　　　　　　　　　　　０．４ｍｌ
氷酢酸　　　　　　　　　　　　　　　　　　　　　　　　　　　　３ｍｌ
水を加えて１０００ｍｌに仕上げた。（ｐＨ　６．１５）
漂白液
エチレンジアミン四酢酸ナトリウム（二水塩）　　　　　　　　　　　　２ｇ
エチレンジアミン四酢酸鉄（ＩＩＩ）アンモニウム（二水塩）　　　　　１２０ｇ
臭化アンモニウム　　　　　　　　　　　　　　　　　　　　　　　１００ｇ
水を加えて１０００ｍｌに仕上げた。（ｐＨ　５．５６）
定着液
チオ硫酸アンモニウム　　　　　　　　　　　　　　　　　　　　　　８０ｇ
亜硫酸ナトリウム　　　　　　　　　　　　　　　　　　　　　　　　　５ｇ
重亜硫酸ナトリウム　　　　　　　　　　　　　　　　　　　　　　　　５ｇ
水を加えて１０００ｍｌに仕上げた。（ｐＨ　６．６０）
安定液
ホルマリン（３７質量％）　　　　　　　　　　　　　　　　　　　　５ｍｌ
コニダックス（コニカ株式会社製）　　　　　　　　　　　　　　　　５ｍｌ
水を加えて１０００ｍｌに仕上げた。（ｐＨ　７．００）
（実施例２）
上記試料Ｎｏ．１０３の第１０層の乳剤ＥＭ−６に変えて表４に示す平板状ハロゲン化銀粒子からなる乳剤ＥＭ−１５、ＥＭ−１６、ＥＭ−１７、ＥＭ−１８を用いた以外は、試料Ｎｏ．１０３と同様にして試料Ｎｏ．２０１〜Ｎｏ．２０４を作製した。実施例１と同様にしてγｈ、γｓ、｜ＩＩＥｈ｜／｜ＩＩＥｓ｜を求めると共に、マゼンタ濃度１におけるＲＭＳ粒状度を評価した。結果を表５に示す。粒状度は試料Ｎｏ．１０３のＲＭＳ値を１００とした相対値で示す。
【０２１７】
【表４】
2004101804.tif 000024
【０２１８】
【表５】
2004101804.tif 000025
【０２１９】
試料Ｎｏ．１０３および試料Ｎｏ．２０１〜Ｎｏ．２０４は、γｈ、γｓ、｜ＩＩＥｈ｜／｜ＩＩＥｓ｜の特性においては、いずれも本発明の要件を満たしている試料ではあるが、試料Ｎｏ．２０２とＮｏ．２０４の比較より平均沃度が低い方が、試料Ｎｏ．１０３、Ｎｏ．２０１、Ｎｏ．２０２の比較より転位線導入前のホスト粒子の平均沃化銀含有率が低い方が、また試料Ｎｏ．２０２とＮｏ．２０３の比較より転位線を有する方が粒状度が良好で好ましいことが明らかである。
【０２２０】
（実施例３）
実施例１の試料Ｎｏ．１０３において第８層、第９層、第１０層に用いた色素形成カプラーＭ−１を色素形成カプラーＭ−２に変更し、第８層、第９層、第１０層の構成を以下のように変更した試料Ｎｏ．３０１を作製した。なお、試料Ｎｏ．３０１の感度は、試料Ｎｏ．１０３と同等となるように水溶性染料Ｆ−１、Ｆ−２、Ｆ−３の量を調整した。
第８層（低感度緑感光性ハロゲン化銀乳剤層）
ＥＭ−１１（分光増感色素Ｓ−４、Ｓ−５による分光増感と最適に化学増感を施した）　　　　　　　　　　　　　　　　　　　　　　　　　　　　０．５４
色素形成カプラーＭ−２　　　　　　　　　　　　　　　　　　　　０．２１
高沸点溶媒Ｏ−１　　　　　　　　　　　　　　　　　　　　　　　０．０３
ＡＦ−１　　　　　　　　　　　　　　　　　　　　　　　　　　　０．０７
ゼラチン　　　　　　　　　　　　　　　　　　　　　　　　　　　１．９０
第９層（中感度緑感光性ハロゲン化銀乳剤層）
ＥＭ−５（分光増感色素Ｓ−４、Ｓ−５による分光増感と最適に化学増感を施した）　　　　　　　　　　　　　　　　　　　　　　　　　　　　　０．４１
ＥＭ−６（分光増感色素Ｓ−４、Ｓ−５による分光増感と最適に化学増感を施した）　　　　　　　　　　　　　　　　　　　　　　　　　　　　　０．１０
色素形成カプラーＭ−２　　　　　　　　　　　　　　　　　　　　０．３８
高沸点溶媒Ｏ−１　　　　　　　　　　　　　　　　　　　　　　　０．０６
ＡＦ−１　　　　　　　　　　　　　　　　　　　　　　　　　　　０．０１
ゼラチン　　　　　　　　　　　　　　　　　　　　　　　　　　　０．９５
第１０層（高感度緑感光性ハロゲン化銀乳剤層）
ＥＭ−６（分光増感色素Ｓ−４、Ｓ−５による分光増感と最適に化学増感を施した）　　　　　　　　　　　　　　　　　　　　　　　　　　　　　０．５３
ＥＭ−４（分光増感色素Ｓ−４、Ｓ−５による分光増感と最適に化学増感を施した）　　　　　　　　　　　　　　　　　　　　　　　　　　　　　０．０３
色素形成カプラーＭ−２　　　　　　　　　　　　　　　　　　　　０．７４
高沸点溶媒Ｏ−１　　　　　　　　　　　　　　　　　　　　　　　０．１１
ＡＦ−１　　　　　　　　　　　　　　　　　　　　　　　　　　　０．０１
ゼラチン　　　　　　　　　　　　　　　　　　　　　　　　　　　１．３１
実施例１と同様にしてγｓ、γｈ、｜ＩＩＥｈ｜／｜ＩＩＥｓ｜を評価したところ、表６に示す結果を得た。また、マクベス社製カラーチェッカーチャートを用いて、特開２００１−２６４９４２号公報記載の方法と同様にして、赤、青、緑チャートについての色再現性を調べたところ、色彩度について表６に示す結果を得た。色彩度は試料Ｎｏ．１０３の各色について彩度を１００とした相対値で示す。
【０２２１】
【表６】
2004101804.tif 000026
【０２２２】
試料Ｎｏ．１０３とＮｏ．３０１はγｈ、γｓ、｜ＩＩＥｈ｜／｜ＩＩＥｓ｜の値において、本発明の要件を満たしているハロゲン化銀カラー反転写真感光材料であるが、特に本発明において好ましいとする色素形成カプラーＭ−１は、Ｍ−２に対し赤、青色において高彩度であり、より色再現上優れた特性を有するハロゲン化銀カラー反転写真感光材料を提供できることが判る。
【０２２３】
（実施例４）
実施例１の試料Ｎｏ．１０３において、第１１層のＤＹ−１（前記一般式（１）の化合物）、ＤＹ−２（前記一般式（２）の化合物）に変えて、イエローフィルターとして黄色コロイド銀を用い、第１１層の構成を以下のように変更した試料Ｎｏ．４０１を作製した。
第１１層（中間層−５、イエローフィルター層）
黄色コロイド銀　　　　　　　　　　　　　　　　　　　　　　　　０．１１
ＡＳ−１　　　　　　　　　　　　　　　　　　　　　　　　　　　０．２０
高沸点溶媒Ｏ−１　　　　　　　　　　　　　　　　　　　　　　　０．２５
ＤＳ−１　　　　　　　　　　　　　　　　　　　　　　　　　　　０．０１
ゼラチン　　　　　　　　　　　　　　　　　　　　　　　　　　　０．９８
また、さらに試料Ｎｏ．４０１から第６層のＤＭ−１（前記一般式（３）の化合物）を抜いた試料Ｎｏ．４０２を作製した。なお、試料Ｎｏ．４０１、Ｎｏ．４０２の感度は、試料Ｎｏ．１０３と同等となるように水溶性染料Ｆ−１、Ｆ−２、Ｆ−３の量を調整した。
【０２２４】
実施例１と同様にして、γｈ、γｓ、｜ＩＩＥｈ｜／｜ＩＩＥｓ｜を評価し、また実施例３と同様にして緑彩度を評価した。表７にその結果を示す。
【０２２５】
【表７】
2004101804.tif 000027
【０２２６】
試料Ｎｏ．１０３、Ｎｏ．４０１、Ｎｏ．４０２は、γｈ、γｓ、｜ＩＩＥｈ｜／｜ＩＩＥｓ｜の値において同等範疇であり本発明の要件を満たしているハロゲン化銀カラー反転写真感光材料であるが、特に本発明において好ましい態様である本発明に係る染料を含有する試料Ｎｏ．１０３、Ｎｏ．４０１は、これらを含有しない試料Ｎｏ．４０２に対し緑彩度が高く、より好ましい性能を提供できる。本発明に係る染料を含有する試料Ｎｏ．１０３は上記試料中、最も緑彩度が高く好ましい。
【０２２７】
【発明の効果】
ＩＳＯ感度が８０以上の高感度で、かつ、高粒状で、しかも鮮明感のある画像を得ることができるハロゲン化銀カラー反転写真感光材料を提供することができた。